"式1で表される化合物。式1において、R1は炭素数3~20の分岐アルキルまたは分岐アルケニルであり、この分岐アルキルまたは分岐アルケニル中の任意の-CH2-は-O-で置き換えられてもよく、この分岐アルキルまたは分岐アルケニル中の任意の-CH2-CH2-は-CH=CH-、-CF=CF-または-C≡C-で置き換えられてもよく、この分岐アルキル、または分岐アルケニル中の任意の水素はフッ素で置き換えられてもよく;環A1、A2、A3、A4、およびA5は独立して、1,4-フェニレン、1,3-ジオキサン-2,5-ジイル、テトラヒドロピラン-2,5-ジイル、テトラヒドロピラン-3,6-ジイル、ピリミジン-2,5-ジイル、ピリジン-2,5-ジイル、またはナフタレン-2,6-ジイルであり、この環中の任意の水素はフッ素または塩素で置き換えられてもよく;Z1、Z2、Z3、およびZ4は独立して、単結合または炭素数1~4のアルキレンであり、このアルキレン中の任意の-CH2-は、-O-、-COO-、-OCO-、または-CF2O-で置き換えられてもよく、このアルキレン中の任意の-CH2-CH2-は-CH=CH-、-CF=CF-または-C≡C-で置き換えられてもよく、任意の水素はハロゲンで置き換えられてもよく;Y1はフッ素、塩素、-SF5、-C≡N、-N=C=S、または任意の水素がハロゲンで置き換えられた炭素数1~3のアルキルであり、このアルキル中の任意の-CH2-は-O-で置き換えられてもよく、このアルキル中の任意の-CH2-CH2-は、-CH=CH-、または-C≡C-で置き換えられてもよく;m、nおよびpは独立して、0または1であり、1≦mnp≦3である。式1において、環A1、A2、A3およびA4のうち、いずれかは1つまたは2つの水素がフッ素で置き換えられた1,4-フェニレンである、請求項1に記載の化合物。式1において、環A1が1つまたは2つの水素がフッ素で置き換えられた1,4-フェニレンである、請求項1に記載の化合物。式1において、R1が2位の炭素で分岐されている炭素数4~20のアルキルである、請求項1に記載の化合物。式1において、R1が2位の炭素で分岐されている炭素数4~20のアルケニルである、請求項1に記載の化合物。式1において、R1が3位の炭素で分岐されている炭素数5~20のアルキルである、請求項1に記載の化合物。R1が3位の炭素で分岐されている炭素数5~20のアルケニルである、請求項1に記載の化合物。式1において、R1が4位の炭素で分岐されている炭素数6~20のアルキルである、請求項1に記載の化合物。式1において、R1が4位の炭素で分岐されている炭素数6~20のアルケニルである、請求項1に記載の化合物。式1において、R1が1位の炭素で分岐されている炭素数4~20のアルキルである、請求項1に記載の化合物。式1において、R1が1位の炭素で分岐されている炭素数4~20のアルケニルである、請求項1に記載の化合物。式1において、m=1、n=1、かつp=0である、請求項1~11のいずれか一項に記載の化合物。式1において、m=1、n=1、かつp=1である、請求項1~11のいずれか一項に記載の化合物。式1において、m=1、n=1、かつp=0であり、Z1、Z2、Z3、およびZ4のうちいずれかは-COO-、または-CF2O-である、請求項1~11のいずれか一項に記載の化合物。式1において、m=1、n=1、かつp=1であり、Z1、Z2、Z3、およびZ4のうちいずれかは-COO-、または-CF2O-である、請求項1~11のいずれか一項に記載の化合物。式1-1~1-2のいずれかで示される、請求項1に記載の化合物。式1-1~1-2において、R1は炭素数3~20の分岐アルキルまたは分岐アルケニルであり;環A1は、1,4-フェニレン、1,3-ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;Z1、Z2、Z3、およびZ4は独立して、単結合、-CH2CH2-、-COO-、または-CF2O-であるが、Z1、Z2、Z3、およびZ4のうちいずれか1つは-COO-または-CF2O-であり;Y1はフッ素、塩素、-C≡N、または任意の水素がフッ素で置き換えられた炭素数1~3のアルキルであり、このアルキル中の任意の-CH2-は-O-で置き換えられてもよく、このアルキル中の任意の-CH2-CH2-は-CH=CH-で置き換えられてもよく;Xは、フッ素または塩素であり;また、下記のような1,4-フェニレンとXを直線で結んだ表記は、1つまたは2つの水素がXで置き換えられていてもよい1,4-フェニレンを示す。式1-1-1~1-1-8、および式1-2-1~1-2-16のいずれかで示される、請求項16に記載の化合物。式1-1-1~1-1-8、および式1-2-1~1-2-16において、R1aは炭素数1~10のアルキルであり、このアルキル中の任意の-CH2-は-O-で置き換えられてもよく、このアルキル中の任意の-CH2-CH2-は-CH=CH-で置き換えられていてもよく;R1bは水素、または炭素数1~10のアルキルであり、このアルキル中の任意の-CH2-は-O-で置き換えられてもよく、このアルキル中の任意の-CH2-CH2-は-CH=CH-で置き換えられていてもよく;Mは-CH2-または-O-であり;L2、L3、L4およびL5は独立して水素、フッ素、または塩素であり;A1は1,4-フェニレン、1,3-ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;Y1はフッ素、塩素、-C≡N、任意の水素がフッ素で置き換えられた炭素数1~3のアルキル、任意の水素がフッ素で置き換えられたアルケニル、任意の水素がフッ素で置き換えられたアルコキシである。式1で示される化合物、およびキラル剤を含有し、光学的に等方性の液晶相を発現することを特徴とする液晶組成物。式1において、R1は炭素数3~20の分岐アルキルまたは分岐アルケニルであり、この分岐アルキルまたは分岐アルケニル中の任意の-CH2-は-O-で置き換えられてもよく、この分岐アルキルまたは分岐アルケニル中の任意の-CH2-CH2-は-CH=CH-、-CF=CF-または-C≡C-で置き換えられてもよく、この分岐アルキル、または分岐アルケニル中の任意の水素はフッ素で置き換えられてもよく;環A1、A2、A3、A4、およびA5は独立して、1,4-フェニレン、1,3-ジオキサン-2,5-ジイル、テトラヒドロピラン-2,5-ジイル、テトラヒドロピラン-3,6-ジイル、ピリミジン-2,5-ジイル、ピリジン-2,5-ジイル、またはナフタレン-2,6-ジイルであり、この環中の任意の水素はフッ素または塩素で置き換えられてもよく;Z1、Z2、Z3、およびZ4は独立して、単結合または炭素数1~4のアルキレンであり、このアルキレン中の任意の-CH2-は、-O-、-COO-、-OCO-、または-CF2O-で置き換えられてもよく、このアルキレン中の任意の-CH2-CH2-は-CH=CH-、-CF=CF-または-C≡C-で置き換えられてもよく、任意の水素はハロゲンで置き換えられてもよく;Y1はフッ素、塩素、-SF5、-C≡N、-N=C=S、または任意の水素がハロゲンで置き換えられた炭素数1~3のアルキルであり、このアルキル中の任意の-CH2-は-O-で置き換えられてもよく、このアルキル中の任意の-CH2-CH2-は、-CH=CH-、または-C≡C-で置き換えられてもよく;m、nおよびpは独立して、0または1であり、1≦mnp≦3である。式1において、環A1、A2、A3およびA4のうち、いずれかは1つまたは2つの水素がフッ素で置き換えられた1,4-フェニレンである、請求項18に記載の液晶組成物。式1において、環A1が1つまたは2つの水素がフッ素で置き換えられた1,4-フェニレンである、請求項18に記載の液晶組成物。式1において、R1が2位の炭素で分岐されている炭素数4~20のアルキルである化合物、およびキラル剤を含有し、光学的に等方性の液晶相を発現する、請求項18に記載の液晶組成物。式1において、R1が2位の炭素で分岐されている炭素数4~20のアルケニルである化合物、およびキラル剤を含有し、光学的に等方性の液晶相を発現する、請求項18に記載の液晶組成物。式1において、R1が3位の炭素で分岐されている炭素数5~20のアルキルである化合物、およびキラル剤を含有し、光学的に等方性の液晶相を発現する、請求項18に記載の液晶組成物。式1において、R1が3位の炭素で分岐されている炭素数5~20のアルケニルである化合物、およびキラル剤を含有し、光学的に等方性の液晶相を発現する、請求項18に記載の液晶組成物。式1において、R1が4位の炭素で分岐されている炭素数6~20のアルキルである化合物、およびキラル剤を含有し、光学的に等方性の液晶相を発現する、請求項18に記載の液晶組成物。式1において、R1が4位の炭素で分岐されている炭素数6~20のアルケニルである化合物、およびキラル剤を含有し、光学的に等方性の液晶相を発現する、請求項18に記載の液晶組成物。式1において、R1が1位の炭素で分岐されている炭素数6~20のアルキルである化合物、およびキラル剤を含有し、光学的に等方性の液晶相を発現する、請求項18に記載の液晶組成物。式1において、R1が1位の炭素で分岐されている炭素数6~20のアルケニルである化合物、およびキラル剤を含有し、光学的に等方性の液晶相を発現する、請求項18に記載の液晶組成物。式1において、m=1、n=1、かつp=0である化合物、およびキラル剤を含有し、光学的に等方性の液晶相を発現する、請求項18に記載の液晶組成物。式1において、m=1、n=1、かつp=1である化合物、およびキラル剤を含有し、光学的に等方性の液晶相を発現する、請求項18に記載の液晶組成物。式1において、m=1、n=1、かつp=0であり、Z1、Z2、Z3、およびZ4のうちいずれかは-COO-、または-CF2O-である請求項1に記載の液晶化合物、およびキラル剤を含有し、光学的に等方性の液晶相を発現する、請求項18に記載の液晶組成物。式1において、m=1、n=1、かつp=1であり、Z1、Z2、Z3、およびZ4のうちいずれかは-COO-、または-CF2O-である請求項1に記載の液晶化合物、およびキラル剤を含有し、光学的に等方性の液晶相を発現する、請求項18に記載の液晶組成物。式1-1~1-2のいずれかで示される化合物、およびキラル剤を含有し、光学的に等方性の液晶相を発現する、請求項18に記載の液晶組成物。式1-1~1-2において、R1は炭素数3~20の分岐アルキルまたは分岐アルケニルであり;環A1は、1,4-フェニレン、1,3-ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;Z1、Z2、Z3、およびZ4は独立して、単結合、-CH2CH2-、-COO-、または-CF2O-であるが、Z1、Z2、Z3、およびZ4のうちいずれか1つは-COO-または-CF2O-であり;Y1はフッ素、塩素、-C≡N、または任意の水素がフッ素で置き換えられた炭素数1~3のアルキルであり、このアルキル中の任意の-CH2-は-O-で置き換えられてもよく、このアルキル中の任意の-CH2-CH2-は-CH=CH-で置き換えられてもよく;Xは、フッ素または塩素であり;また、下記のような1,4-フェニレンとXを直線で結んだ表記は、1つまたは2つの水素がXで置き換えられていてもよい1,4-フェニレンを示す。式1-1-1~1-1-8、および式1-2-1~1-2-16のいずれかで示される化合物、およびキラル剤を含有し、光学的に等方性の液晶相を発現する、請求項33に記載の液晶組成物。式1-1-1~1-1-8、および式1-2-1~1-2-16において、R1aは炭素数1~10のアルキルであり、このアルキル中の任意の-CH2-は-O-で置き換えられてもよく、このアルキル中の任意の-CH2-CH2-は-CH=CH-で置き換えられていてもよく;R1bは水素、または炭素数1~10のアルキルであり、このアルキル中の任意の-CH2-は-O-で置き換えられてもよく、このアルキル中の任意の-CH2-CH2-は-CH=CH-;Mは-CH2-または-O-であり;L2、L3、L4およびL5は独立して水素、フッ素、または塩素であり;A1は1,4-フェニレン、1,3-ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;Y1はフッ素、塩素、-C≡N、任意の水素がフッ素で置き換えられた炭素数1~3のアルキル、任意の水素がフッ素で置き換えられたアルケニル、任意の水素がフッ素で置き換えられたアルコキシである。式2、3および4のそれぞれで表される化合物の群から選択される少なくとも1つの化合物をさらに含有する、請求項18~34のいずれか一項に記載の液晶組成物。これらの式において、R2は直鎖の炭素数1~10のアルキルまたは炭素数2~10のアルケニルであり、アルキルおよびアルケニルにおいて任意の水素はフッ素で置き換えられてもよく、任意の-CH2-は-O-で置き換えられてもよく;X2はフッ素、塩素、-OCF3、-OCHF2、-CF3、-CHF2、-CH2F、-OCF2CHF2、または-OCF2CHFCF3であり;環B1、環B2、および環B3は独立して、1,4-シクロヘキシレン、1,3-ジオキサン-2,5-ジイル、ピリミジン-2,5-ジイル、テトラヒドロピラン-2,5-ジイル、1,4-フェニレン、ナフタレン-2,6-ジイル、任意の水素がフッ素で置き換えられた1,4-フェニレン、または任意の水素がフッ素または塩素で置き換えられたナフタレン-2,6-ジイルであり;Z7およびZ8は独立して、-CH22-、-CH24-、-COO-、-CF2O-、-OCF2-、-CH=CH-、-C≡C-、-CH2O-、または単結合であり;L6およびL7は独立して、水素またはフッ素である。式5で表される化合物の群から選択される少なくとも1つの化合物をさらに含有する、請求項18~34のいずれか一項記載の液晶組成物。これらの式において、R3は直鎖の炭素数1~10のアルキルまたは炭素数2~10のアルケニルであり、アルキルおよびアルケニルにおいて任意の水素はフッ素で置き換えられてもよく、任意の-CH2-は-O-で置き換えられてもよく;X3は-C≡Nまたは-C≡C-C≡Nであり;環C1、環C2および環C3は独立して、1,4-シクロヘキシレン、1,4-フェニレン、任意の水素がフッ素で置き換えられた1,4-フェニレン、ナフタレン-2,6-ジイル、任意の水素がフッ素または塩素で置き換えられたナフタレン-2,6-ジイル、1,3-ジオキサン-2,5-ジイル、テトラヒドロピラン-2,5-ジイル、またはピリミジン-2,5-ジイルであり;Z9は-CH22-、-COO-、-CF2O-、-OCF2-、-C≡C-、-CH2O-、または単結合であり;L8およびL9は独立して、水素またはフッ素であり;rは1または2であり、sは0または1であり、rs=0、1または2である。式6で表される化合物の群から選択される少なくとも1つの化合物をさらに含有する、請求項18~34のいずれか一項記載の液晶組成物。これらの式において、R4およびR5は独立して、直鎖の炭素数1~10のアルキルまたは炭素数2~10のアルケニルであり、このアルキルおよびアルケニルにおいて任意の水素はフッ素で置き換えられてもよく、任意の-CH2-は-O-で置き換えられてもよく;環D1、環D2、および環D3は独立して、1,4-シクロヘキシレン、ピリミジン-2,5-ジイル、1,4-フェニレン、2-フルオロ-1,4-フェニレン、3-フルオロ-1,4-フェニレン、または2,5-ジフルオロ-1,4-フェニレンであり;Z10は、-C≡C-、-COO-、-CH22-、-CH=CH-、または単結合である。請求項36に記載の式5で表される化合物の群から選択される少なくとも1つの化合物をさらに含有する、請求項35に記載の液晶組成物。請求項37に記載の式6で表される化合物の群から選択される少なくとも1つの化合物をさらに含有する、請求項35に記載の液晶組成物。請求項37に記載の式6で表される化合物の群から選択される少なくとも1つの化合物をさらに含有する、請求項36に記載の液晶組成物。式7、8、9および10のそれぞれで表される化合物の群から選択される少なくとも1つの化合物をさらに含有する、請求項18~40のいずれか一項に記載の液晶組成物。これらの式において、R6は直鎖の炭素数1~10のアルキル、炭素数2~10のアルケニルまたは炭素数2~10のアルキニルであり、アルキル、アルケニルおよびアルキニルにおいて任意の水素はフッ素で置き換えられてもよく、任意の-CH2-は-O-で置き換えられてもよく;X4はフッ素、塩素、-SF5、-OCF3、-OCHF2、-CF3、-CHF2、-CH2F、-OCF2CHF2、または-OCF2CHFCF3であり;環E1、環E2、環E3および環E4は独立して、1,4-シクロヘキシレン、1,3-ジオキサン-2,5-ジイル、ピリミジン-2,5-ジイル、テトラヒドロピラン-2,5-ジイル、1,4-フェニレン、ナフタレン-2,6-ジイル、任意の水素がフッ素または塩素で置き換えられた1,4-フェニレン、または任意の水素がフッ素または塩素で置き換えられたナフタレン-2,6-ジイルであり;Z11、Z12およびZ13は独立して、-CH22-、-CH24-、-COO-、-CF2O-、-OCF2-、-CH=CH-、-C≡C-、-CH2O-、または単結合であり;L10およびL11は独立して、水素またはフッ素である。式11で表される化合物の群から選択される少なくとも1つの化合物をさらに含有する、請求項18~41のいずれか一項に記載の液晶組成物。これらの式において、R7は直鎖の炭素数1~10のアルキル、炭素数2~10のアルケニルまたは炭素数2~10のアルキニルであり、アルキル、アルケニルおよびアルキニルにおいて任意の水素はフッ素で置き換えられてもよく、任意の-CH2-は-O-で置き換えられてもよく;X5は-C≡N、-N=C=S、または-C≡C-C≡Nであり;環F1、環F2および環F3は独立して、1,4-シクロヘキシレン、1,4-フェニレン、任意の水素がフッ素または塩素で置き換えられた1,4-フェニレン、ナフタレン-2,6-ジイル、任意の水素がフッ素または塩素で置き換えられたナフタレン-2,6-ジイル、1,3-ジオキサン-2,5-ジイル、テトラヒドロピラン-2,5-ジイル、またはピリミジン-2,5-ジイルであり;Z14は-CH22-、-COO-、-CF2O-、-OCF2-、-C≡C-、-CH2O-、または単結合であり;L12およびL13は独立して、水素またはフッ素であり;aaは0、1または2であり、abは0または1であり、aaabは0、1または2である。少なくとも1つの酸化防止剤および/または紫外線吸収剤を含む請求項18~42のいずれか1項に記載の液晶組成物。光学的に等方性の液晶相が二色以上の回折光を示さない、請求項18~42のいずれか1項に記載の液晶組成物。光学的に等方性の液晶相が二色以上の回折光を示す、請求項18~42のいずれか1項に記載の液晶組成物。液晶組成物が、キラルネマチック相と非液晶等方相とが共存する上限温度と下限温度との差が3~150°Cである組成物にキラル剤を添加して得られるものである、請求項44または45に記載の液晶組成物。液晶組成物が、キラルネマチック相と非液晶等方相とが共存する上限温度と下限温度との差が5~150°Cである組成物にキラル剤を添加して得られるものである、請求項44または45に記載の液晶組成物。液晶組成物が、ネマチック相と非液晶等方相とが共存する上限温度と下限温度との差が3~150°Cである組成物にキラル剤を添加して得られるものである、請求項44または45に記載の液晶組成物。液晶組成物の全重量に対して、キラル剤の割合が1~40重量である、請求項44または48のいずれか1項に記載の液晶組成物。液晶組成物の全重量に対して、キラル剤の割合が2~10重量である、請求項44または48のいずれか1項に記載の液晶組成物。70~-20°Cのいずれかの温度においてカイラルネマチック相を示し、この温度範囲の少なくとも一部において螺旋ピッチが700nm以下である、請求項49または50に記載の液晶組成物。キラル剤が、式K1~K5のそれぞれで表される化合物の群から選択される少なくとも1つの化合物を含む、請求項49~51のいずれか1項に記載の液晶組成物。式K1~K5中、RKは独立して、水素、ハロゲン、-C≡N、-N=C=O、-N=C=Sまたは炭素数1~20のアルキルであり、このアルキル中の任意の-CH2-は、-O-、-S-、-COO-、または-OCO-で置き換えられてもよく、このアルキル中の任意の-CH2-CH2-は-CH=CH-、-CF=CF-または-C≡C-で置き換えられてもよく、このアルキル中の任意の水素はハロゲンで置き換えられてもよく;Aは独立して、芳香族性あるいは非芳香族性の3~8員環、または、炭素数9以上の縮合環であり、これらの環の任意の水素がハロゲン、炭素数1~3のアルキルまたはハロアルキルで置き換えられてもよく、環の-CH2-は-O-、-S-または-NH-で置き換えられてもよく、-CH=は-N=で置き換えられてもよく;Bは独立して、水素、ハロゲン、炭素数1~3のアルキル、炭素数1~3のハロアルキル、芳香族性または非芳香族性の3から8員環、または、炭素数9以上の縮合環であり、これらの環の任意の水素がハロゲン、炭素数1~3のアルキルまたはハロアルキルで置き換えられてもよく、-CH2-は-O-、-S-または-NH-で置き換えられてもよく、-CH=は-N=で置き換えられてもよく;Zは独立して、単結合、炭素数1~8のアルキレンであるが、任意の-CH2-は、-O-、-S-、-COO-、-OCO-、-CSO-、-OCS-、-N=N-、-CH=N-、または-N=CH-で置き換えられてもよく、このアルキレン中の任意の-CH2-CH2-は-CH=CH-、-CF=CF-または-C≡C-で置き換えられてもよく、任意の水素はハロゲンで置き換えられてもよく;Xは単結合、-COO-、-OCO-、-CH2O-、-OCH2-、-CF2O-、-OCF2-、または-CH2CH2-であり;mKは1~4の整数である。キラル剤が、式K2-1~K2-8、式K4-1~K4-6および式K5-1~K5-3のそれぞれで表される化合物の群から選択される少なくとも1つの化合物を含む、請求項49~51のいずれか1項に記載の液晶組成物。これらの式中、RKは独立して、炭素数3~10のアルキルであり、このアルキル中の環に隣接する-CH2-は-O-で置き換えられてもよく、任意の-CH2-CH2-は、-CH=CH-で置き換えられてもよい。請求項18~53のいずれかに記載の液晶組成物と、重合性モノマーとを含む混合物。重合性モノマーが光重合性モノマーまたは熱重合性モノマーである、請求項54に記載の混合物。請求項54または55に記載の混合物を重合して得られる、光学的に等方性の液晶相で駆動される素子に用いられる高分子/液晶複合材料。請求項54または55に記載の混合物を非液晶等方相または光学的に等方性の液晶相で重合させて得られる、請求項56に記載の高分子/液晶複合材料。高分子/液晶複合材料に含まれる高分子がメソゲン部位を有する、請求項56または57に記載の高分子/液晶複合材料。高分子/液晶複合材料に含まれる高分子が架橋構造を有する、請求項56または58のいずれかに記載の高分子/液晶複合材料。液晶組成物の割合が70~99重量であり、高分子の割合が1~30重量である、請求項56または58のいずれか1項に記載の高分子/液晶複合材料。一方または両方の面に電極が配置され、基板間に配置された液晶媒体、および電極を介して液晶媒体に電界を印加する電界印加手段を備えた光素子であって、液晶媒体が、請求項49~53のいずれか1項に記載の液晶組成物または請求項56~60のいずれか1項に記載の高分子/液晶複合材料である、光素子。一方または両方の面に電極が配置され、少なくとも一方が透明な一組の基板、基板間に配置された液晶媒体、および基板の外側に配置された偏光板を有し、電極を介して液晶媒体に電界を印加する電界印加手段を備えた光素子であって、液晶媒体が、請求項49~53のいずれか1項に記載の液晶組成物または請求項56~60のいずれか1項に記載の高分子/液晶複合材料である、光素子。一組の基板の少なくとも一方の基板上において、少なくとも2方向に電界を印加できるように電極が構成されている請求項62に記載の光素子。互いに平行に配置された一組の基板の一方または両方に、少なくとも2方向に電界を印加できるように電極が構成されている請求項62に記載の光素子。電極がマトリックス状に配置されて、画素電極を構成し、各画素がアクティブ素子を備え、このアクティブ素子が薄膜トランジスターTFTである請求項61~64のいずれか1項に記載の光素子。本発明の第一の目的は、熱、光などに対する安定性、大きな屈折率異方性、大きな誘電率異方性を有し、かつ融点が低い液晶化合物を提供することである。第二の目的は、熱、光などに対する安定性、広い液晶相温度範囲、大きな屈折率異方性、大きな誘電率異方性を有し、光学的に等方性の液晶相を有する液晶媒体を提供することである。第三の目的は、この液晶媒体を含有し、広い温度範囲で使用可能であり、短い応答時間、大きなコントラスト、および低い駆動電圧を有する各種光素子を提供することである。本発明は、以下のような液晶化合物、液晶媒体液晶組成物または高分子/液晶複合体および液晶媒体を含有する光素子等を提供する。[1]式1で表される化合物。式1において、R1は炭素数3~20の分岐アルキルまたは分岐アルケニルであり、この分岐アルキルまたは分岐アルケニル中の任意の-CH2-は-O-で置き換えられてもよく、この分岐アルキルまたは分岐アルケニル中の任意の-CH2-CH2-は-CH=CH-、-CF=CF-または-C≡C-で置き換えられてもよく、この分岐アルキル、または分岐アルケニル中の任意の水素はフッ素で置き換えられてもよく;環A1、A2、A3、A4、およびA5は独立して、1,4-フェニレン、1,3-ジオキサン-2,5-ジイル、テトラヒドロピラン-2,5-ジイル、テトラヒドロピラン-3,6-ジイル、ピリミジン-2,5-ジイル、ピリジン-2,5-ジイル、またはナフタレン-2,6-ジイルであり、この環中の任意の水素はフッ素または塩素で置き換えられてもよく;Z1、Z2、Z3、およびZ4は独立して、単結合または炭素数1~4のアルキレンであり、このアルキレン中の任意の-CH2-は、-O-、-COO-、-OCO-、または-CF2O-で置き換えられてもよく、このアルキレン中の任意の-CH2-CH2-は-CH=CH-、-CF=CF-または-C≡C-で置き換えられてもよく、任意の水素はハロゲンで置き換えられてもよく;Y1はフッ素、塩素、-SF5、-C≡N、-N=C=S、または任意の水素がハロゲンで置き換えられた炭素数1~3のアルキルであり、このアルキル中の任意の-CH2-は-O-で置き換えられてもよく、このアルキル中の任意の-CH2-CH2-は、-CH=CH-、または-C≡C-で置き換えられてもよく;m、nおよびpは独立して、0または1であり、1≦mnp≦3である。[2]式1において、環A1、A2、A3およびA4のうち、いずれかは1つまたは2つの水素がフッ素で置き換えられた1,4-フェニレンである、項[1]に記載の化合物。[3]式1において、環A1が1つまたは2つの水素がフッ素で置き換えられた1,4-フェニレンである、項[1]に記載の化合物。[4]式1において、R1が2位の炭素で分岐されている炭素数4~20のアルキルである、項[1]に記載の化合物。[5]式1において、R1が2位の炭素で分岐されている炭素数4~20のアルケニルである、項[1]に記載の化合物。[6]式1において、R1が3位の炭素で分岐されている炭素数5~20のアルキルである、項[1]に記載の化合物。[7]R1が3位の炭素で分岐されている炭素数5~20のアルケニルである、項[1]に記載の化合物。[8]式1において、R1が4位の炭素で分岐されている炭素数6~20のアルキルである、項[1]に記載の化合物。[9]式1において、R1が4位の炭素で分岐されている炭素数6~20のアルケニルである、項[1]に記載の化合物。[10]式1において、R1が1位の炭素で分岐されている炭素数4~20のアルキルである、項[1]に記載の化合物。[11]式1において、R1が1位の炭素で分岐されている炭素数4~20のアルケニルである、項[1]に記載の化合物。[12]式1において、m=1、n=1、かつp=0である、項[1]~[11]のいずれか一項に記載の化合物。[13]式1において、m=1、n=1、かつp=1である、項[1]~[11]のいずれか一項に記載の化合物。[14]式1において、m=1、n=1、かつp=0であり、Z1、Z2、Z3、およびZ4のうちいずれかは-COO-、または-CF2O-である、項[1]~[11]のいずれか一項に記載の化合物。[15]式1において、m=1、n=1、かつp=1であり、Z1、Z2、Z3、およびZ4のうちいずれかは-COO-、または-CF2O-である、項[1]~[11]のいずれか一項に記載の化合物。[16]式1-1~1-2のいずれかで示される、項[1]に記載の化合物。式1-1~1-2において、R1は炭素数3~20の分岐アルキルまたは分岐アルケニルであり;環A1は、1,4-フェニレン、1,3-ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;Z1、Z2、Z3、およびZ4は独立して、単結合、-CH2CH2-、-COO-、または-CF2O-であるが、Z1、Z2、Z3、およびZ4のうちいずれか1つは-COO-または-CF2O-であり;Y1はフッ素、塩素、-C≡N、または任意の水素がフッ素で置き換えられた炭素数1~3のアルキルであり、このアルキル中の任意の-CH2-は-O-で置き換えられてもよく、このアルキル中の任意の-CH2-CH2-は-CH=CH-で置き換えられてもよく;Xは、フッ素または塩素であり;また、下記のような1,4-フェニレンとXを直線で結んだ表記は、1つまたは2つの水素がXで置き換えられていてもよい1,4-フェニレンを示す。[17]式1-1-1~1-1-8、および式1-2-1~1-2-16のいずれかで示される、項[16]に記載の化合物。式1-1-1~1-1-8、および式1-2-1~1-2-16において、R1aは炭素数1~10のアルキルであり、このアルキル中の任意の-CH2-は-O-で置き換えられてもよく、このアルキル中の任意の-CH2-CH2-は-CH=CH-で置き換えられていてもよく;R1bは水素、または炭素数1~10のアルキルであり、このアルキル中の任意の-CH2-は-O-で置き換えられてもよく、このアルキル中の任意の-CH2-CH2-は-CH=CH-で置き換えられていてもよく;Mは-CH2-または-O-であり;L2、L3、L4およびL5は独立して水素、フッ素、または塩素であり;A1は1,4-フェニレン、1,3-ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;Y1はフッ素、塩素、-C≡N、任意の水素がフッ素で置き換えられた炭素数1~3のアルキル、任意の水素がフッ素で置き換えられたアルケニル、任意の水素がフッ素で置き換えられたアルコキシである。[18]式1で示される化合物、およびキラル剤を含有し、光学的に等方性の液晶相を発現することを特徴とする液晶組成物。式1において、R1は炭素数3~20の分岐アルキルまたは分岐アルケニルであり、この分岐アルキルまたは分岐アルケニル中の任意の-CH2-は-O-で置き換えられてもよく、この分岐アルキルまたは分岐アルケニル中の任意の-CH2-CH2-は-CH=CH-、-CF=CF-または-C≡C-で置き換えられてもよく、この分岐アルキル、または分岐アルケニル中の任意の水素はフッ素で置き換えられてもよく;環A1、A2、A3、A4、およびA5は独立して、1,4-フェニレン、1,3-ジオキサン-2,5-ジイル、テトラヒドロピラン-2,5-ジイル、テトラヒドロピラン-3,6-ジイル、ピリミジン-2,5-ジイル、ピリジン-2,5-ジイル、またはナフタレン-2,6-ジイルであり、この環中の任意の水素はフッ素または塩素で置き換えられてもよく;Z1、Z2、Z3、およびZ4は独立して、単結合または炭素数1~4のアルキレンであり、このアルキレン中の任意の-CH2-は、-O-、-COO-、-OCO-、または-CF2O-で置き換えられてもよく、このアルキレン中の任意の-CH2-CH2-は-CH=CH-、-CF=CF-または-C≡C-で置き換えられてもよく、任意の水素はハロゲンで置き換えられてもよく;Y1はフッ素、塩素、-SF5、-C≡N、-N=C=S、または任意の水素がハロゲンで置き換えられた炭素数1~3のアルキルであり、このアルキル中の任意の-CH2-は-O-で置き換えられてもよく、このアルキル中の任意の-CH2-CH2-は、-CH=CH-、または-C≡C-で置き換えられてもよく;m、nおよびpは独立して、0または1であり、1≦mnp≦3である。[19]式1において、環A1、A2、A3およびA4のうち、いずれかは1つまたは2つの水素がフッ素で置き換えられた1,4-フェニレンである、項[18]に記載の液晶組成物。[20]式1において、環A1が1つまたは2つの水素がフッ素で置き換えられた1,4-フェニレンである、項[18]に記載の液晶組成物。[21]式1において、R1が2位の炭素で分岐されている炭素数4~20のアルキルである化合物、およびキラル剤を含有し、光学的に等方性の液晶相を発現する、項[18]に記載の液晶組成物。[22]式1において、R1が2位の炭素で分岐されている炭素数4~20のアルケニルである化合物、およびキラル剤を含有し、光学的に等方性の液晶相を発現する、項[18]に記載の液晶組成物。[23]式1において、R1が3位の炭素で分岐されている炭素数5~20のアルキルである化合物、およびキラル剤を含有し、光学的に等方性の液晶相を発現する、項[18]に記載の液晶組成物。[24]式1において、R1が3位の炭素で分岐されている炭素数5~20のアルケニルである化合物、およびキラル剤を含有し、光学的に等方性の液晶相を発現する、項[18]に記載の液晶組成物。[25]式1において、R1が4位の炭素で分岐されている炭素数6~20のアルキルである化合物、およびキラル剤を含有し、光学的に等方性の液晶相を発現する、項[18]に記載の液晶組成物。[26]式1において、R1が4位の炭素で分岐されている炭素数6~20のアルケニルである化合物、およびキラル剤を含有し、光学的に等方性の液晶相を発現する、項[18]に記載の液晶組成物。[27]式1において、R1が1位の炭素で分岐されている炭素数6~20のアルキルである化合物、およびキラル剤を含有し、光学的に等方性の液晶相を発現する、項[18]に記載の液晶組成物。[28]式1において、R1が1位の炭素で分岐されている炭素数6~20のアルケニルである化合物、およびキラル剤を含有し、光学的に等方性の液晶相を発現する、項[18]に記載の液晶組成物。[29]式1において、m=1、n=1、かつp=0である化合物、およびキラル剤を含有し、光学的に等方性の液晶相を発現する、項[18]に記載の液晶組成物。[30]式1において、m=1、n=1、かつp=1である化合物、およびキラル剤を含有し、光学的に等方性の液晶相を発現する、項[18]に記載の液晶組成物。[31]式1において、m=1、n=1、かつp=0であり、Z1、Z2、Z3、およびZ4のうちいずれかは-COO-、または-CF2O-である請求項1に記載の液晶化合物、およびキラル剤を含有し、光学的に等方性の液晶相を発現する、項[18]に記載の液晶組成物。[32]式1において、m=1、n=1、かつp=1であり、Z1、Z2、Z3、およびZ4のうちいずれかは-COO-、または-CF2O-である請求項1に記載の液晶化合物、およびキラル剤を含有し、光学的に等方性の液晶相を発現する、項[18]に記載の液晶組成物。[33]式1-1~1-2のいずれかで示される化合物、およびキラル剤を含有し、光学的に等方性の液晶相を発現する、項[18]に記載の液晶組成物。式1-1~1-2において、R1は炭素数3~20の分岐アルキルまたは分岐アルケニルであり;環A1は、1,4-フェニレン、1,3-ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;Z1、Z2、Z3、およびZ4は独立して、単結合、-CH2CH2-、-COO-、または-CF2O-であるが、Z1、Z2、Z3、およびZ4のうちいずれか1つは-COO-または-CF2O-であり;Y1はフッ素、塩素、-C≡N、または任意の水素がフッ素で置き換えられた炭素数1~3のアルキルであり、このアルキル中の任意の-CH2-は-O-で置き換えられてもよく、このアルキル中の任意の-CH2-CH2-は-CH=CH-で置き換えられてもよく;Xは、フッ素または塩素であり;また、下記のような1,4-フェニレンとXを直線で結んだ表記は、1つまたは2つの水素がXで置き換えられていてもよい1,4-フェニレンを示す。[34]式1-1-1~1-1-8、および式1-2-1~1-2-16のいずれかで示される化合物、およびキラル剤を含有し、光学的に等方性の液晶相を発現する、項[33]に記載の液晶組成物。式1-1-1~1-1-8、および式1-2-1~1-2-16において、R1aは炭素数1~10のアルキルであり、このアルキル中の任意の-CH2-は-O-で置き換えられてもよく、このアルキル中の任意の-CH2-CH2-は-CH=CH-で置き換えられていてもよく;R1bは水素、または炭素数1~10のアルキルであり、このアルキル中の任意の-CH2-は-O-で置き換えられてもよく、このアルキル中の任意の-CH2-CH2-は-CH=CH-;Mは-CH2-または-O-であり;L2、L3、L4およびL5は独立して水素、フッ素、または塩素であり;A1は1,4-フェニレン、1,3-ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;Y1はフッ素、塩素、-C≡N、任意の水素がフッ素で置き換えられた炭素数1~3のアルキル、任意の水素がフッ素で置き換えられたアルケニル、任意の水素がフッ素で置き換えられたアルコキシである。[35]式2、3および4のそれぞれで表される化合物の群から選択される少なくとも1つの化合物をさらに含有する、項[18]~[34]のいずれか一項に記載の液晶組成物。これらの式において、R2は直鎖の炭素数1~10のアルキルまたは炭素数2~10のアルケニルであり、アルキルおよびアルケニルにおいて任意の水素はフッ素で置き換えられてもよく、任意の-CH2-は-O-で置き換えられてもよく;X2はフッ素、塩素、-OCF3、-OCHF2、-CF3、-CHF2、-CH2F、-OCF2CHF2、または-OCF2CHFCF3であり;環B1、環B2、および環B3は独立して、1,4-シクロヘキシレン、1,3-ジオキサン-2,5-ジイル、ピリミジン-2,5-ジイル、テトラヒドロピラン-2,5-ジイル、1,4-フェニレン、ナフタレン-2,6-ジイル、任意の水素がフッ素で置き換えられた1,4-フェニレン、または任意の水素がフッ素または塩素で置き換えられたナフタレン-2,6-ジイルであり;Z7およびZ8は独立して、-CH22-、-CH24-、-COO-、-CF2O-、-OCF2-、-CH=CH-、-C≡C-、-CH2O-、または単結合であり;L6およびL7は独立して、水素またはフッ素である。[36]式5で表される化合物の群から選択される少なくとも1つの化合物をさらに含有する、項[18]~[34]のいずれか一項記載の液晶組成物。これらの式において、R3は直鎖の炭素数1~10のアルキルまたは炭素数2~10のアルケニルであり、アルキルおよびアルケニルにおいて任意の水素はフッ素で置き換えられてもよく、任意の-CH2-は-O-で置き換えられてもよく;X3は-C≡Nまたは-C≡C-C≡Nであり;環C1、環C2および環C3は独立して、1,4-シクロヘキシレン、1,4-フェニレン、任意の水素がフッ素で置き換えられた1,4-フェニレン、ナフタレン-2,6-ジイル、任意の水素がフッ素または塩素で置き換えられたナフタレン-2,6-ジイル、1,3-ジオキサン-2,5-ジイル、テトラヒドロピラン-2,5-ジイル、またはピリミジン-2,5-ジイルであり;Z9は-CH22-、-COO-、-CF2O-、-OCF2-、-C≡C-、-CH2O-、または単結合であり;L8およびL9は独立して、水素またはフッ素であり;rは1または2であり、sは0または1であり、rs=0、1または2である。[37]式6で表される化合物の群から選択される少なくとも1つの化合物をさらに含有する、項[18]~[34]のいずれか一項記載の液晶組成物。これらの式において、R4およびR5は独立して、直鎖の炭素数1~10のアルキルまたは炭素数2~10のアルケニルであり、このアルキルおよびアルケニルにおいて任意の水素はフッ素で置き換えられてもよく、任意の-CH2-は-O-で置き換えられてもよく;環D1、環D2、および環D3は独立して、1,4-シクロヘキシレン、ピリミジン-2,5-ジイル、1,4-フェニレン、2-フルオロ-1,4-フェニレン、3-フルオロ-1,4-フェニレン、または2,5-ジフルオロ-1,4-フェニレンであり;Z10は、-C≡C-、-COO-、-CH22-、-CH=CH-、または単結合である。[38]項[36]に記載の式5で表される化合物の群から選択される少なくとも1つの化合物をさらに含有する、項[35]に記載の液晶組成物。[39]項[37]に記載の式6で表される化合物の群から選択される少なくとも1つの化合物をさらに含有する、項[35]に記載の液晶組成物。[40]項[37]に記載の式6で表される化合物の群から選択される少なくとも1つの化合物をさらに含有する、項[36]に記載の液晶組成物。[41]式7、8、9および10のそれぞれで表される化合物の群から選択される少なくとも1つの化合物をさらに含有する、項[18]~[40]のいずれか一項に記載の液晶組成物。これらの式において、R6は直鎖の炭素数1~10のアルキル、炭素数2~10のアルケニルまたは炭素数2~10のアルキニルであり、アルキル、アルケニルおよびアルキニルにおいて任意の水素はフッ素で置き換えられてもよく、任意の-CH2-は-O-で置き換えられてもよく;X4はフッ素、塩素、-SF5、-OCF3、-OCHF2、-CF3、-CHF2、-CH2F、-OCF2CHF2、または-OCF2CHFCF3であり;環E1、環E2、環E3および環E4は独立して、1,4-シクロヘキシレン、1,3-ジオキサン-2,5-ジイル、ピリミジン-2,5-ジイル、テトラヒドロピラン-2,5-ジイル、1,4-フェニレン、ナフタレン-2,6-ジイル、任意の水素がフッ素または塩素で置き換えられた1,4-フェニレン、または任意の水素がフッ素または塩素で置き換えられたナフタレン-2,6-ジイルであり;Z11、Z12およびZ13は独立して、-CH22-、-CH24-、-COO-、-CF2O-、-OCF2-、-CH=CH-、-C≡C-、-CH2O-、または単結合であり;L10およびL11は独立して、水素またはフッ素である。[42]式11で表される化合物の群から選択される少なくとも1つの化合物をさらに含有する、項[18]~[41]のいずれか一項に記載の液晶組成物。これらの式において、R7は直鎖の炭素数1~10のアルキル、炭素数2~10のアルケニルまたは炭素数2~10のアルキニルであり、アルキル、アルケニルおよびアルキニルにおいて任意の水素はフッ素で置き換えられてもよく、任意の-CH2-は-O-で置き換えられてもよく;X5は-C≡N、-N=C=S、または-C≡C-C≡Nであり;環F1、環F2および環F3は独立して、1,4-シクロヘキシレン、1,4-フェニレン、任意の水素がフッ素または塩素で置き換えられた1,4-フェニレン、ナフタレン-2,6-ジイル、任意の水素がフッ素または塩素で置き換えられたナフタレン-2,6-ジイル、1,3-ジオキサン-2,5-ジイル、テトラヒドロピラン-2,5-ジイル、またはピリミジン-2,5-ジイルであり;Z14は-CH22-、-COO-、-CF2O-、-OCF2-、-C≡C-、-CH2O-、または単結合であり;L12およびL13は独立して、水素またはフッ素であり;aaは0、1または2であり、abは0または1であり、aaabは0、1または2である。[43]少なくとも1つの酸化防止剤および/または紫外線吸収剤を含む項[18]~[42]のいずれか1項に記載の液晶組成物。[44]光学的に等方性の液晶相が二色以上の回折光を示さない、項[18]~[42]のいずれか1項に記載の液晶組成物。[45]光学的に等方性の液晶相が二色以上の回折光を示す、項[18]~[42]のいずれか1項に記載の液晶組成物。[46]液晶組成物が、キラルネマチック相と非液晶等方相とが共存する上限温度と下限温度との差が3~150°Cである組成物にキラル剤を添加して得られるものである、項[44]または[45]に記載の液晶組成物。[47]液晶組成物が、キラルネマチック相と非液晶等方相とが共存する上限温度と下限温度との差が5~150°Cである組成物にキラル剤を添加して得られるものである、項[44]または[45]に記載の液晶組成物。[48]液晶組成物が、ネマチック相と非液晶等方相とが共存する上限温度と下限温度との差が3~150°Cである組成物にキラル剤を添加して得られるものである、項[44]または[45]に記載の液晶組成物。[49]液晶組成物の全重量に対して、キラル剤の割合が1~40重量である、項[44]または[48]のいずれか1項に記載の液晶組成物。[50]液晶組成物の全重量に対して、キラル剤の割合が2~10重量である、項[44]または[48]のいずれか1項に記載の液晶組成物。[51]70~-20°Cのいずれかの温度においてカイラルネマチック相を示し、この温度範囲の少なくとも一部において螺旋ピッチが700nm以下である、項[49]または[50]に記載の液晶組成物。[52]キラル剤が、式K1~K5のそれぞれで表される化合物の群から選択される少なくとも1つの化合物を含む、項[49]~[51]のいずれか1項に記載の液晶組成物。式K1~K5中、RKは独立して、水素、ハロゲン、-C≡N、-N=C=O、-N=C=Sまたは炭素数1~20のアルキルであり、このアルキル中の任意の-CH2-は、-O-、-S-、-COO-、または-OCO-で置き換えられてもよく、このアルキル中の任意の-CH2-CH2-は-CH=CH-、-CF=CF-または-C≡C-で置き換えられてもよく、このアルキル中の任意の水素はハロゲンで置き換えられてもよく;Aは独立して、芳香族性あるいは非芳香族性の3~8員環、または、炭素数9以上の縮合環であり、これらの環の任意の水素がハロゲン、炭素数1~3のアルキルまたはハロアルキルで置き換えられてもよく、環の-CH2-は-O-、-S-または-NH-で置き換えられてもよく、-CH=は-N=で置き換えられてもよく;Bは独立して、水素、ハロゲン、炭素数1~3のアルキル、炭素数1~3のハロアルキル、芳香族性または非芳香族性の3から8員環、または、炭素数9以上の縮合環であり、これらの環の任意の水素がハロゲン、炭素数1~3のアルキルまたはハロアルキルで置き換えられてもよく、-CH2-は-O-、-S-または-NH-で置き換えられてもよく、-CH=は-N=で置き換えられてもよく;Zは独立して、単結合、炭素数1~8のアルキレンであるが、任意の-CH2-は、-O-、-S-、-COO-、-OCO-、-CSO-、-OCS-、-N=N-、-CH=N-、または-N=CH-、で置き換えられてもよく、このアルキレン中の任意の-CH2-CH2-は-CH=CH-、-CF=CF-または-C≡C-で置き換えられてもよく、任意の水素はハロゲンで置き換えられてもよく;Xは単結合、-COO-、-OCO-、-CH2O-、-OCH2-、-CF2O-、-OCF2-、または-CH2CH2-であり;mKは1~4の整数である。[53]キラル剤が、式K2-1~K2-8、式K4-1~K4-6および式K5-1~K5-3のそれぞれで表される化合物の群から選択される少なくとも1つの化合物を含む、項[49]~[51]のいずれか1項に記載の液晶組成物。これらの式中、RKは独立して、炭素数3~10のアルキルであり、このアルキル中の環に隣接する-CH2-は-O-で置き換えられてもよく、任意の-CH2-CH2-は、-CH=CH-で置き換えられてもよい。[54]項[18]~[53]のいずれかに記載の液晶組成物と、重合性モノマーとを含む混合物。[55]重合性モノマーが光重合性モノマーまたは熱重合性モノマーである、項[54]に記載の混合物。[56]項[54]または[55]に記載の混合物を重合して得られる、光学的に等方性の液晶相で駆動される素子に用いられる高分子/液晶複合材料。[57]項[54]または[55]に記載の混合物を非液晶等方相または光学的に等方性の液晶相で重合させて得られる、項[56]に記載の高分子/液晶複合材料。[58]高分子/液晶複合材料に含まれる高分子がメソゲン部位を有する、項[56]または[57]に記載の高分子/液晶複合材料。[59]高分子/液晶複合材料に含まれる高分子が架橋構造を有する、項[56]または[58]のいずれかに記載の高分子/液晶複合材料。[60]液晶組成物の割合が70~99重量であり、高分子の割合が1~30重量である、項[56]または[58]のいずれか1項に記載の高分子/液晶複合材料。[61]一方または両方の面に電極が配置され、基板間に配置された液晶媒体、および電極を介して液晶媒体に電界を印加する電界印加手段を備えた光素子であって、液晶媒体が、項[49]~[53]のいずれか1項に記載の液晶組成物または項[56]~[60]のいずれか1項に記載の高分子/液晶複合材料である、光素子。[62]一方または両方の面に電極が配置され、少なくとも一方が透明な一組の基板、基板間に配置された液晶媒体、および基板の外側に配置された偏光板を有し、電極を介して液晶媒体に電界を印加する電界印加手段を備えた光素子であって、液晶媒体が、項[49]~[53]のいずれか1項に記載の液晶組成物または項[56]~[60]のいずれか1項に記載の高分子/液晶複合材料である、光素子。[63]一組の基板の少なくとも一方の基板上において、少なくとも2方向に電界を印加できるように電極が構成されている項[62]に記載の光素子。[64]互いに平行に配置された一組の基板の一方または両方に、少なくとも2方向に電界を印加できるように電極が構成されている項[62]に記載の光素子。[65]電極がマトリックス状に配置されて、画素電極を構成し、各画素がアクティブ素子を備え、このアクティブ素子が薄膜トランジスターTFTである項[61]~[64]のいずれか1項に記載の光素子。本発明において、液晶化合物とはメソゲンを有する化合物を表し、液晶相を有する化合物に限定されない。液晶媒体とは、液晶組成物および高分子/液晶複合体の総称である。また、光素子とは、電気光学効果を利用して、光変調や光スイッチングなどの機能を奏する各種の素子を指し、たとえば、表示素子液晶表示素子、光通信システム、光情報処理や種々のセンサーシステムに用いられる光変調素子が挙げられる。光学的に等方性の液晶媒体への電圧印加による屈折率の変化を利用した光変調については、カー効果が知られている。カー効果とは電気複屈折値ΔnEが電場Eの二乗に比例する現象であり、カー効果を示す材料ではΔnE=KλE2が成立するK:カー係数カー定数、λ:波長。ここで、電気複屈折値とは、等方性媒体に電界を印加した時に誘起される屈折率異方性値である。この明細書における用語の使い方は次のとおりである。液晶化合物は、ネマチック相、スメクチック相などの液晶相を有する化合物および液晶相を有しないが液晶組成物の成分として有用な化合物の総称である。キラル剤は、光学活性化合物であり、液晶組成物に所望のねじれた分子配列を与える為に添加される。液晶表示素子は液晶表示パネルおよび液晶表示モジュールの総称である。液晶化合物、液晶組成物、液晶表示素子をそれぞれ化合物、組成物、素子と略すことがある。また、例えば液晶相の上限温度は液晶相-等方相の相転移温度であり、そして単に透明点または上限温度と略すことがある。液晶相の下限温度を単に下限温度と略すことがある。式1で表わされる化合物を化合物1と略すことがある。この略記は式2などで表される化合物にも適用することがある。式1から式11において、六角形で囲んだB、D、Eなどの記号はそれぞれ環B、環D、環Eなどに対応する。百分率で表した化合物の量は組成物の全重量に基づいた重量百分率重量である。環A1、Y1、Bなど複数の同じ記号を同一の式または異なった式に記載したが、これらはそれぞれが同一であってもよいし、または異なってもよい。任意のは、位置だけでなく個数についても任意であることを示すが、個数が0である場合を含まない。任意のAがB、CまたはDで置き換えられてもよいという表現は、任意のAがBで置き換えられる場合、任意のAがCで置き換えられる場合および任意のAがDで置き換えられる場合に加えて、複数のAがB~Dの少なくとも2つで置き換えられる場合をも含むことを意味する。例えば、任意の-CH2-が-O-で置き換えられてもよく、このアルキル中の任意の-CH2-CH2-は-CH=CH-で置き換えられてもよいアルキルには、アルキル、アルケニル、アルコキシ、アルコキシアルキル、アルコキシアルケニル、アルケニルオキシアルキルなどが含まれる。なお、本発明においては、連続する2つの-CH2-が-O-で置き換えられて、-O-O-のようになることは好ましくない。そして、アルキルにおける末端の-CH2-が-O-で置き換えられることも好ましくない。以下に本発明をさらに説明する。式1で表わされる化合物における末端基、環および結合基等に関して好ましい例も述べる。本発明の液晶化合物は、熱、光などに対する安定性、大きな屈折率異方性、大きな誘電率異方性を有し、かつ融点が低い液晶化合物であり、融点が低いことによって、液晶組成物中において当該化合物の高い含有率が可能となる。液晶組成物は熱、光などに対する安定性、光学的に等方性の液晶相の高い上限温度、低い下限温度を示し、光学的に等方性の液晶相で駆動させる素子において低い駆動電圧を有する。本発明の高分子/液晶複合材料で光学的に等方性の液晶相を有するものは、光学的に等方性の液晶相の高い上限温度、低い下限温度を示し、光学的に等方性の液晶相で駆動させる素子において低い駆動電圧を有する。本発明の光学的に等方性の液晶相で駆動される光素子は、使用できる広い温度範囲、短い応答時間、大きなコントラスト比、および低い駆動電圧を有する。1-1化合物1本発明の液晶化合物は前記式1で表される化合物であり、本発明の光学的に等方性の液晶相を有する液晶組成物は、前記式1で表される化合物を成分Aとして含む。本発明の液晶組成物の第1の態様は、この成分Aのみの組成物、または成分Aと本明細書中で特に成分名を示していないその他の成分を含有する組成物である。まず、式1で表される化合物について説明する。式1において、R1は炭素数3~20の分岐アルキルまたは分岐アルケニルであり、この分岐アルキルまたは分岐アルケニル中の任意の-CH2-は-O-で置き換えられてもよく、この分岐アルキルまたは分岐アルケニル中の任意の-CH2-CH2-は-CH=CH-、-CF=CF-または-C≡C-で置き換えられてもよく、この分岐アルキル、または分岐アルケニル中の任意の水素はフッ素で置き換えられてもよい。分岐アルキルの具体的な例は、以下の式CHN1-1~CHN1-9に示すとおりである。式中、R1aは炭素数1~10のアルキルであり、このアルキル中の任意の-CH2-は-O-で置き換えられてもよく、このアルキル中の任意の-CH2-CH2-は-CH=CH-で置き換えられていてもよく;R1bは水素、または炭素数1~10のアルキルであり、このアルキル中の任意の-CH2-は-O-で置き換えられてもよく、このアルキル中の任意の-CH2-CH2-は-CH=CH-で置き換えられていてもよい。分岐アルキルを有する化合物の特徴は、分岐位置に依存する。式CHN1-1~CHN-9のように2位、3位、4位または1位の炭素で分岐したアルキル化合物は、直鎖化合物と比較して、非常に低い融点を示す。分岐アルケニルの具体的な例は、以下の式CHN2-1~CHN2-32に示すとおりである。式中のR1aおよびR1bは前述と同じ構造を表す。分岐アルケニルを有する化合物の特徴は、分岐位置に依存する。式CHN2-1~CHN2-32のように2位、3位、4位または1位の炭素で分岐したアルキル化合物は、直鎖化合物と比較して、非常に低い融点を示す。アルケニルにおける-CH=CH-の好ましい立体配置は、二重結合の位置に依存する。例えば、式CHN2-1のような奇数位に二重結合をもつアルケニルにおいては、一般にトランス配置が好ましく、式CHN2-5のような偶数位に二重結合をもつアルケニルにおいては、一般にシス配置が好ましい。好ましい立体配置を有するアルケニル化合物は、液晶相の広い温度範囲を有する。MolCrystLiqCryst1985131109およびMolCrystLiqCryst1985131327に詳細な説明がある。また二重結合の位置は、他の二重結合および1,4-フェニレンなどの環と共役を作らない位置が望ましい。分岐アルコキシ、および分岐アルコキシアルケニルの具体的な例は、以下の式CHN3-1~CHN3-15に示されるとおりである。式中のR1aおよびR1bは、前述と同じ構造を表す。分岐アルコキシおよび分岐アルコキシアルケニルを有する化合物の特徴は、分岐位置に依存する。式CHN3-1~CHN3-15のように2位、3位または4位の炭素で分岐したアルキル化合物は、直鎖化合物と比較して非常に低い融点を示す。また分岐アルコキシアルケニルにおける二重結合の位置は、他の二重結合および1,4-フェニレンなどの環と共役を作らない位置が望ましい。R1aおよびR1bの好ましい例は、水素、-CH3、-C2H5、-C3H7、-C4H9、-C5H11、-C6H13、-C7H15、-C8H17、-C9H19、および-C10H21である。より好ましくは、R1aおよびR1bのうちのいずれかが、-CH3、-C2H5または-C3H7である。R1aおよびR1bにおいて任意の-CH2-を-O-で置き換えた、または任意の-CH2-CH2-を-CH=CH-で置き換えた基の例は、CH3CH22O-、CH3-O-CH22-、CH3-O-CH2-O-、CH2=CH-CH23-、CH3-CH=CH-CH22-、CH3-CH=CH-CH2O-などである。また、R1a中の任意の-CH2-を-O-で置き換えた、または任意の-CH2-CH2-を-C≡C-または-CH=CH-で置き換えた基中の任意の水素がハロゲンに置き換えられた基の例として、CF2=CH-、CH2FCH22O-、CH2FCH2C≡C-が挙げられる。式1において環A1、A2、A3、A4、およびA5は独立して、1,4-フェニレン、1,3-ジオキサン-2,5-ジイル、テトラヒドロピラン-2,5-ジイル、テトラヒドロピラン-3,6-ジイル、ピリミジン-2,5-ジイル、ピリジン-2,5-ジイル、またはナフタレン-2,6-ジイルであり、この環中の任意の水素はフッ素または塩素で置き換えられてもよい。環A1、A2、A3、A4、およびA5の好ましい例は、式RG-1~RG-16である。環A1、A2、A3、A4、およびA5のより好ましい例は、式RG-1~RG-3、式RG-5~RG-7、式RG-12~RG-16で表される構造である。特に、1つまたは2つの水素がフッ素で置き換えられた1,4-フェニレンである式RG-2またはRG-3を有する化合物は、誘電率異方性が大きい。また式RG-2またはRG-3で表される環を2つ以上有する化合物は特に誘電率異方性が大きい。また、環A1が式RG-2またはRG-3である化合物は、融点が低い。式1においてZ1、Z2、Z3、およびZ4は独立して、単結合または炭素数1~4のアルキレンであり、このアルキレン中の任意の-CH2-は、-O-、-COO-、-OCO-、または-CF2O-で置き換えられてもよく、このアルキレン中の任意の-CH2-CH2-は-CH=CH-、-CF=CF-または-C≡C-で置き換えられてもよい。Z1、Z2、Z3、およびZ4の好ましい例は、単結合、-CH2-、-CH22-、-COO-、-CF2O-、または-CH=CH-である。より好ましくは、Z1、Z2、Z3、およびZ4のうち、いずれか一つが-COO-、または-CF2O-である。式1においてY1はフッ素、塩素、-SF5、-C≡N、-N=C=S、または任意の水素がフッ素または塩素で置き換えられた炭素数1~3のアルキルであり、このアルキルにおいて任意の-CH2-は、-O-で置き換えられてもよく、このアルキル中の任意の-CH2-CH2-は-CH=CH-、または-C≡C-で置き換えられてもよい。任意の水素がフッ素または塩素で置き換えられたアルキルの具体的な例は、-CHF2、-CF3、-CF2CH2F、-CF2CHF2、-CH2CF3、-CF2CF3、-CH23-F、-CF23-F、-CF2CHFCF3、および-CHFCF2CF3である。任意の水素がフッ素または塩素で置き換えられたアルコキシの具体的な例は、-OCHF2、-OCF3、-OCF2CH2F、-OCF2CHF2、-OCH2CF3、-O-CF23-F、-OCF2CHFCF3、および-OCHFCF2CF3である。任意の水素がフッ素または塩素で置き換えられたアルケニルの具体的な例は、-CH=CF2、-CF=CHF、-CH=CHCH2F、-CH=CHCF3、-CH22-CH=CF2、-CH2CH=CHCF3、および-CH=CHCF2CF3である。好ましいY1の具体的な例は、フッ素、塩素、-C≡N、-CF3、-CHF2、-OCF3および-OCHF2である。より好ましいY1の例は、フッ素、塩素、-C≡N、-CF3および-OCF3である。Y1が塩素、フッ素である場合は融点が低く、他の液晶化合物との相溶性が特に優れている。Y1が-C≡N、-CF3、-CHF2、-OCF3および-OCHF2である場合は、特に大きな誘電率異方性を示す。式1においてm、n、およびpは独立して、0または1であり、1≦mnp≦3である。式1において好ましいのは、式1-1および1-2で表される構造である。式1-1~1-2において、R1は炭素数3~20の分岐アルキルまたは分岐アルケニルであり;A1は、1,4-フェニレン、1,3-ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;Z1、Z2、Z3、およびZ4は独立して、単結合、-CH2CH2-、-COO-、または-CF2O-であるが、Z1、Z2、Z3、およびZ4のうちいずれか1つは-COO-、または-CF2O-であり;Y1はフッ素、塩素、-C≡N、または任意の水素がフッ素で置き換えられた炭素数1~3のアルキルであり、このアルキル中の任意の-CH2-は-O-で置き換えられてもよく、このアルキル中の任意の-CH2-CH2-は-CH=CH-で置き換えられてもよく;Xは、フッ素または塩素であり;また、下記のような1,4-フェニレンとXを直線で結んだ表記は、1つまたは2つの水素がXで置き換えられていてもよい1,4-フェニレンを示す。これらの中でも、R1が式CHN1-1~CHN1-9のいずれか1つで表される構造であり;Z1、Z2、Z3、およびZ4は独立して、単結合、-CH22-、-COO-または-CF2O-であるが、少なくとも一つは-COO-または-CF2O-であり;Xはフッ素または塩素であり、Y1はフッ素、塩素、-C≡N、-CF3、または-OCF3である化合物が特に好ましい。式1-1~1-2で表される化合物において、より好ましくは、下記式1-1-1~1-1-8、および式1-2-1~1-2-16である。これらの中で、より好ましくは、式1-1-1~1-1-2、式1-2-1~1-2-6である。これらの式において、R1aは炭素数1~10のアルキル、または炭素数1~10のアルケニルであり;R1bは水素、炭素数1~10のアルキルであり;Mは-CH2-または-O-であり;A1は、1,4フェニレン、1,3ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;L2、L3、L4およびL5は独立して、水素、フッ素または塩素であり;Y1はフッ素、塩素、-C≡N、任意の水素がフッ素で置き換えられた炭素数1~3のアルキル、任意の水素がフッ素で置き換えられたアルケニル、または任意の水素がフッ素で置き換えられたアルコキシである。式1-1-1~1-1-8、および式1-2-1~1-2-16において、L1、L2、L3、L4、およびL5は独立して、水素、フッ素、または塩素である。L1がフッ素である場合は融点が低く、他の液晶化合物との相溶性に優れる。L2、L3、L4、およびL5のうち少なくとも一つが塩素またはフッ素である場合は、大きな誘電率異方性を有し、化合物の融点が低く、他の液晶化合物との相溶性に優れている。あるか1つがが水素またはフッ素であることが好ましい。1-2化合物1の性質本発明に用いられる化合物1をさらに詳細に説明する。化合物1は分岐アルキル基または分岐アルケニル基を有する液晶化合物である。この化合物は、素子が通常使用される条件下において物理的および化学的に極めて安定であり、そして他の液晶化合物との相溶性がよい。さらにスメクチック相を発現しにくい。この化合物を含有する組成物は素子が通常使用される条件下で安定である。したがって組成物において光学的に等方性の液晶相の温度範囲を広げることが可能となり、幅広い温度範囲で表示素子として使用することができる。さらにこの化合物は誘電率異方性と屈折率異方性が大きい為、光学的に等方性の液晶相で駆動される組成物の駆動電圧を下げるための成分として有用である。また、化合物1とキラル剤から調製された組成物でブルー相を発現させると、N相や等方相との共存がない均一なブルー相となりやすい。すなわち、化合物1は均一なブルー相を発現させやすい化合物である。化合物1のm、n、およびpの組み合わせと、左末端基R1、右末端基Y1、あるいは結合基Z1~Z4を適切に選択することによって、透明点、屈折率異方性、誘電率異方性などの物性を任意に調整することが可能である。m、n、およびpの組み合わせ、左末端基R1、右末端基Y1、結合基Z1~Z4、および1,4-フェニレン中のL2~L5の種類が、化合物1の物性に与える効果を以下に説明する。一般に、mnp=3である化合物は透明点が高く、大きな屈折率異方性を示す。mnp=2である化合物は融点が低く、他の液晶化合物との相溶性が良い。mnp=1である化合物は融点が非常に低い。R1が光学活性基である化合物は、キラルドーパントとして有用である。R1が光学活性基でない化合物は組成物の成分として有用である。R1がアルケニルであるとき、好ましい立体配置は二重結合の位置に依存する。好ましい立体配置を有するアルケニル化合物は液晶相の広い温度範囲を有する。結合基Z1、Z2、Z3、およびZ4が単結合、-CH2CH2-、-CH=CH-、-CF2O-、-OCF2-、-CH2O-、-OCH2-、-CF=CF-、-CH23-O-、-O-CH23-、-CH22-CF2O-、-OCF2-CH22-、または-CH24-であるときは粘度が小さい。結合基が単結合、-CH22-、-CF2O-、-OCF2-、または-CH=CH-であるときは粘度がより小さい。結合基が-CH=CH-であるときは液晶相の温度範囲が広く、そして弾性定数比K33/K11K33:ベンド弾性定数、K11:スプレイ弾性定数が大きい。結合基が-C≡C-のときは屈折率異方性が大きい。結合基が-COO-、-CF2O-であるときは誘電率異方性が大きい。Z1、Z2、Z3、およびZ4が単結合、-CH22-、-CH2O-、-CF2O-、-OCF2-、-CH24-であるときは化学的に安定であって劣化をおこしにくい。右末端基Y1がフッ素、塩素、-C≡N、-SF5、-CF3、-OCF3、または-CH=CH-CF3であるときは誘電率異方性が大きい。Y1がフッ素、-CF3、または-OCF3であるときは、化学的に安定である。L2、L3、L4およびL5が、水素または塩素であるときは融点が低く、フッ素であるときは誘電率異方性が大きい。L1~L5のうち少なくとも2つ以上がフッ素であるときは誘電率異方性が非常に大きい。またL1~L5のうち、少なくとも1つが塩素であるときは他の液晶化合物との相溶性が良い。以上のように、環構造、末端基、結合基などの種類を適当に選択することにより目的の物性を有する化合物を得ることができる。1-3化合物1の具体例化合物1の好ましい例は、式1-1~1-2である。より好ましい例は、式1-1-1~1-1-8および式1-2-1~1-2-16である。これらの中で、式1-1-1~1-1-8、および式1-2-1~1-2-6がさらに好ましい。具体的化合物として、下記式1-1-1a~1-2-16jの化合物を挙げることができる。式中において、R1aおよびR1bは水素または炭素数1~10のアルキルであり;L1、L2、L3、およびL4は水素、フッ素または塩素であり;Y1はフッ素、塩素、-SF5、-C≡N、-N=C=S、-CF3、-CF2H、-OCF3、または-OCF2Hである。1-4化合物1の合成次に、化合物1の合成について説明する。化合物1は有機合成化学における手法を適切に組み合わせることにより合成できる。出発物に目的の末端基、環および結合基を導入する方法は、オーガニックシンセシスOrganicSynthesesJohnWileySonsInc、オーガニックリアクションズOrganicReactionsJohnWileySonsInc、コンプリヘンシブオーガニックシンセシスComprehensiveOrganicSynthesisPergamonPress、新実験化学講座丸善などに記載されている。1-4-1分岐アルキルの合成分岐アルキルを左末端基に導入する方法はいくつか存在するが、基本的には、下記の方法により分岐アルキルのハロゲン誘導体93を準備し、次いでパラジウム触媒の存在下で、このハロゲン誘導体のグリニャール試薬と、芳香族などのハロゲン誘導体94とのクロスカップリング反応によって分岐アルキル基を導入する。式中、Alkylは分岐アルキル;X1はハロゲン、トリフレート基、メシル基、またはトシル基;Coreは、環構造を有する有機基、保護基Proを導入したアルコール誘導体、またはエステル誘導体を表す。分岐アルキルのハロゲン誘導体93は市販されているものを使用するか、もしくは、対応する分岐アルキルのカルボン酸誘導体91、または分岐アルキルのアルコール誘導体92などから既知の方法によってハロゲン誘導体93に変換できる。また、一般の合成試薬から種種の方法によって分岐アルキルを構築できる。下記にその一例を示す。式中、X1はハロゲン、トリフレート基、メシル基、およびトシル基を表し;X2はMgBr、MgCl、およびLiを表す。対応するハロゲン誘導体100に、例えばマグネシウムを作用させてグリニャール試薬を調製し、ホルミル化剤を加えることによりアルデヒド誘導体101に誘導することができる。化合物101は、メトキシメチルトリフェニルホスフィンボロミドと塩基を用いたWittig反応と、それに続く加水分解反応の操作aを繰り返すことにより、必要となる鎖長のアルデヒド誘導体102、103、104、および10mを準備する。2位で分岐されたアルキルまたはアルケニルを合成する場合には、化合物102を対応するアルキルグリニャール試薬などと反応させた後に、酸化反応を行って化合物102-1に誘導し、さらに対応するアルキルグリニャール試薬などを作用させることにより、分岐アルキルのアルコール誘導体102-2を得る。分岐アルケニル102-3は、アルコール誘導体102-2を酸などで脱水反応を行うことにより得られ、また分岐アルキル102-4は、化合物102-3を水素還元を行うことにより得られる。3位の分岐アルケニル103-3および分岐アルキル103-4、4位の分岐アルケニル104-3および分岐アルキル104-4、1位の分岐アルケニル101-3および分岐アルキル101-4も、同様の方法により合成できる。また、前述の誘導体、例えば化合物103-1から、下記のようにTebbe反応、Wittig反応、またはオレフィンメタセシス反応を用いて、分岐アルケニル103-5、および103-6を合成する方法もある。さらに、分岐アルキルおよび分岐アルケニルに、酸素を導入する方法の一例を下記に示す。対応する誘導体、例えば化合物10mから、還元反応によりアルコール誘導体10m-1に誘導した後に、ハロゲンの誘導体と塩基を作用させてエーテル化を行うことにより、分岐アルキルにエーテル結合を導入することができる。分岐アルケニルに対しても、同様の方法によりエーテル結合を導入できる。その他、分岐アルキルおよび分岐アルケニルに、アルキンを導入する方法の一例を下記に示す。対応するハロゲン誘導体100から、パラジウム触媒とCuを使用した薗頭反応によってアルキン誘導体と反応させて化合物105-1を得て、次いで酸化反応、グリニャール反応を行うことによって化合物105-3に変換できる。この化合物105-3にトリエチルシランとハロゲン化ホウ素を作用させて、分岐化合物105-4を得ることができる。1-4-2結合基Z1~Z4を生成する方法化合物1における結合基Z1~Z4を生成する方法の一例は、下記のスキームの通りである。このスキームにおいて、MSG1またはMSG2は少なくとも一つの環を有する1価の有機基である。スキームで用いた複数のMSG1またはMSG2は、同一であってもよいし、または異なってもよい。化合物1A~1Jは、化合物1に相当する。次に、化合物1における結合基Z1~Z4について、各種の結合の生成方法を以下のI~X項で説明する。I単結合の生成アリールホウ酸20と公知の方法で合成される化合物21とを、炭酸塩水溶液とテトラキストリフェニルホスフィンパラジウムのような触媒の存在下で反応させて化合物1Aを合成する。この化合物1Aは、公知の方法で合成される化合物22にn-ブチルリチウムを、次いで塩化亜鉛を反応させ、ジクロロビストリフェニルホスフィンパラジウムのような触媒の存在下で化合物21を反応させることによっても合成される。II-COO-と-OCO-の生成化合物22にn-ブチルリチウムを、続いて二酸化炭素を反応させてカルボン酸23を得る。化合物23と、公知の方法で合成されるフェノール24とをDCC1,3-ジシクロヘキシルカルボジイミドとDMAP4-ジメチルアミノピリジンの存在下で脱水させて-COO-を有する化合物1Bを合成する。この方法によって-OCO-を有する化合物も合成する。III-CF2O-と-OCF2-の生成化合物1Bをローソン試薬のような硫黄化剤で処理して化合物25を得る。化合物25をフッ化水素ピリジン錯体とNBSN-ブロモスクシンイミドでフッ素化し、-CF2O-を有する化合物1Cを合成する。MKuroboshietalChemLett1992,827を参照。化合物1Cは化合物25をジエチルアミノサルファートリフルオリドDASTでフッ素化しても合成される。WHBunnelleetalJOrgChem199055768を参照。この方法によって-OCF2-を有する化合物も合成する。PeerKirschetalAngewChemIntEd2001401480に記載の方法によってこれらの結合基を生成させることも可能である。IV-CH=CH-の生成化合物22をn-ブチルリチウムで処理した後、N,N-ジメチルホルムアミドDMFなどのホルムアミドと反応させてアルデヒド27を得る。公知の方法で合成されるホスホニウム塩26をカリウムtert-ブトキシドのような塩基で処理して発生させたリンイリドを、アルデヒド27に反応させて化合物1Dを合成する。反応条件によってはシス体が生成するので、必要に応じて公知の方法によりシス体をトランス体に異性化する。V-CH22-の生成化合物1Dをパラジウム炭素のような触媒の存在下で水素化することにより、化合物1Eを合成する。VI-CH24-の生成ホスホニウム塩26の代わりにホスホニウム塩28を用い、項IVの方法に従って-CH22-CH=CH-を有する化合物を得る。これを接触水素化して化合物1Fを合成する。VII-C≡C-の生成ジクロロパラジウムとハロゲン化銅との触媒存在下で、化合物22に2-メチル-3-ブチン-2-オールを反応させたのち、塩基性条件下で脱保護して化合物29を得る。ジクロロビストリフェニルホスフィンパラジウムとハロゲン化銅との触媒存在下、化合物29を化合物21と反応させて、化合物1Gを合成する。VIII-CF=CF-の生成化合物22をn-ブチルリチウムで処理したあと、テトラフルオロエチレンを反応させて化合物30を得る。化合物21をn-ブチルリチウムで処理したあと化合物30と反応させて化合物1Hを合成する。IX-CH2O-または-OCH2-の生成化合物27を水素化ホウ素ナトリウムなどの還元剤で還元して化合物31を得る。これを臭化水素酸などでハロゲン化して化合物32を得る。炭酸カリウムなどの存在下で、化合物32を化合物24と反応させて化合物1Iを合成する。X-CH23O-または-OCH23-の生成化合物27の代わりに化合物33を用いて、前項IXと同様な方法にて化合物1Jを合成する。1-4-3環A1~A5を合成する方法1,4-フェニレン、1,3-ジオキサン-2,5-ジイル、2-フルオロ-1,4-フェニレン、2,3-ジフルオロ-1,4-フェニレン、2,5-ジフルオロ-1,4-フェニレン、2,6-ジフルオロ-1,4-フェニレン、2,3,5,6-テトラフルオロ-1,4-フェニレン、ピリミジン-2,5-ジイル、ピリジン-2,5-ジイル、などの環に関しては出発物が市販されているか、または合成法がよく知られている。1-4-4化合物1を合成する方法式1で表される化合物を合成する方法は複数あり、市販の試薬から適宜、本明細書実施例や文献、書籍を参考にして合成することが可能である。下記にその一例を示す。化合物1の合成方法は、ここで示す合成例に限定するものではない。最初に、1-4-1に示した方法により分岐アルキルのハロゲン誘導体110を準備し、化合物110にマグネシウムなどを作用させたものと、対応するハロゲン誘導体111とのクロスカップリング反応を行うことによって、化合物112を得ることができる。化合物112をハロゲン誘導体などに変換した後に、パラジウム触媒を用いたカップリング反応を必要な回数だけ繰り返すことにより、中間体114を得ることができる。中間体114を出発原料として、様々な種類の化合物1を得ることができる。例えば、ボロン酸誘導体115とのカップリング反応をさらに行うことにより、単結合をもつ化合物1を得ることができる。また、アルキルリチウムとジブロモジフルオロメタンを作用させた後に、フェノール誘導体116とエーテル化反応を行うことにより、CF2O結合を有する化合物1を得ることができる。また、アルキルリチウムとドライアイスを用いてカルボン酸誘導体に変換した後に、DCCジシクロヘキシルカルボジイミドとDMAPジメチルアミノピリジンを用いてエステル化反応を行うことにより、エステル結合を有する化合物1を得ることができる。2化合物2~11本発明の第2の態様は、前記式1で表される化合物である成分Aに以下に示す成分B、C、DおよびEから選ばれた成分を加えることにより得られる液晶組成物であり、成分Aのみの組成物に比べて、駆動電圧、液晶相温度範囲、屈折率異方性値、誘電率異方性値および粘度等を自由に調整することができる。成分Aに加える成分として、前記式2、3および4からなる群から選ばれた少なくとも1種の化合物からなる成分B、または前記式5からなる群から選ばれた少なくとも1種の化合物からなる成分C、または前記式6からなる群から選ばれた少なくとも1種の化合物からなる成分D、または前記式7~10からなる群から選ばれた少なくとも1種の化合物からなる成分E、または前記式11からなる群から選ばれた少なくとも1種の化合物からなる成分Fを混合したものが好ましい。また、本発明に使用される液晶組成物の各成分においては、各元素の同位体元素からなる類縁体でもその物理特性に大きな差異がないので、使用出来る。上記成分Bのうち、式2で表される化合物の好適例として式2-1~2-16、式3で表される化合物の好適例として式3-1~3-112、式4で表される化合物の好適例として式4-1~4-52をそれぞれ挙げることができる。式中、R2、X2は前記と同じ定義を表すこれらの式2~4で表される化合物すなわち成分Bは、誘電率異方性値が正であり、熱安定性や化学的安定性が非常に優れているので、TFT用の液晶組成物を調製する場合に用いられる。本発明の液晶組成物における成分Bの含有量は、液晶組成物の全重量に対して1~99重量の範囲が適するが、好ましくは10~97重量、より好ましくは40~95重量である。前記、式5で表される化合物すなわち成分Cのうちの好適例として、式5-1~5-62を挙げることができる。これらの式において、R3およびX3は前記と同じ定義であるこれらの式5で表される化合物すなわち成分Cは、誘電率異方性値が正でその値が非常に大きい。この成分Cを含有させることにより、組成物駆動電圧を小さくすることができる。また、粘度の調整、屈折率異方性値の調整および液晶相温度範囲を広げることができる。成分Cの含有量は、組成物全量に対して好ましくは0.1~99.9重量の範囲、より好ましくは10~97重量の範囲、さらに好ましくは40~95重量の範囲である。また、後述の成分を混合することによりしきい値電圧、液晶相温度範囲、屈折率異方性値、誘電率異方性値および粘度などを調整できる。式6で表わされる化合物成分Dの好適例として、それぞれ式6-1~6-6を挙げることができる。式中、R4およびR5は前記と同じ定義を表す式6で表される化合物成分Dは、誘電率異方性値の絶対値が小さく、中性に近い化合物である。式6で表される化合物は透明点を高くするなどの光学的に等方性の液晶相の温度範囲を広げる効果、または屈折率異方性値の調整の効果がある。成分Dで表される化合物の含有量を増加させると液晶組成物の駆動電圧が高くなり、粘度が低くなるので、液晶組成物の駆動電圧の要求値を満たす限り、含有量は多いほうが望ましい。TFT用の液晶組成物を調製する場合に、成分Dの含有量は、組成物全量に対して好ましくは60重量以下、より好ましくは40重量以下である。本発明の液晶組成物は、本発明の式1で表される化合物の少なくとも1種類を0.1~99重量の割合で含有することが、優良な特性を発現せしめるために好ましい。本発明の液晶組成物の調製は、公知の方法、例えば必要な成分を高温度下で溶解させる方法などにより一般に調製される。3化合物7~11本発明の第3の態様は、成分Aに以下に示す成分EおよびFから選ばれた成分を加えることにより得られる液晶組成物である。成分Aに加える成分として、前記式7、8、9および10からなる群から選ばれた少なくとも1種の化合物からなる成分E、または前記式11からなる群から選ばれた少なくとも1種の化合物からなる成分Fを混合したものが好ましい。また、本発明に使用される液晶組成物の各成分は、各元素の同位体元素からなる類縁体でもその物理特性に大きな差異がない。上記成分Fのうち、式7で表される化合物の好適例として式7-1~7-8、式8で表される化合物の好適例として式8-1~8-26、式9で表される化合物の好適例として式9-1~9-22、式10で表される化合物の好適例として式10-1~10-5をそれぞれ挙げることができる。式中、R6、X4は前記と同じ定義を表し、Fは水素またはフッ素を表し、F,Clは水素、フッ素または塩素を表す。これらの式7~10で表される化合物すなわち成分Eは、誘電率異方性値が正でありかつ非常に大きく、熱安定性や化学的安定性が非常に優れているので、TFT駆動などのアクティブ駆動用の液晶組成物を調製する場合に好適である。本発明の液晶組成物における成分Fの含有量は、液晶組成物の全重量に対して1~99重量の範囲が適するが、好ましくは10~97重量、より好ましくは40~95重量である。また式6で表される化合物をさらに含有させることにより透明点および粘度調整をすることができる。前記、式11で表される化合物すなわち成分Fのうちの好適例として、式11-1~11-37を挙げることができる。これらの式において、R7、X5、FおよびF,Clは前記と同じ定義であるこれらの式11で表される化合物すなわち成分Fは、誘電率異方性値が正でその値が非常に大きいので光学的に等方性の液晶相で駆動される素子、PDLCD、PNLCD、PSCLCDなどの素子を低駆動電圧化する場合に主として用いられる。この成分Gを含有させることにより、組成物の駆動電圧を小さくすることができる。また、粘度の調整、屈折率異方性値の調整および液晶相温度範囲を広げることができる。さらに急峻性の改良にも利用できる。成分Fの含有量は、組成物全量に対して好ましくは0.1~99.9重量の範囲、より好ましくは10~97重量の範囲、さらに好ましくは40~95重量の範囲である。4光学的に等方性の液晶相を有する組成物4.1光学的に等方性の液晶相を有する組成物の組成本発明の第4の態様は、式1で表される化合物およびキラル剤を含む組成物であり、光学的に等方性の液晶相で駆動される光素子に用いることのできる液晶組成物である。液晶組成物は、光学的等方性の液晶相を発現する組成物である。式1で表される化合物は、透明点が低く、大きな誘電率異方性と大きな屈折率異方性を有するため、その含有量は、キラル剤が添加されていないアキラルな液晶組成物の全重量に対して、5~100重量でもよく、好ましくは5~80重量、より好ましくは10~70重量である。液晶組成物の全重量に対して、キラル剤を1~40重量含むことが好ましく、3~25重量含むことがさらに好ましく、5~15重量含むことが最も好ましい。これらの範囲でキラル剤を含有する液晶組成物は、光学的に等方性の液晶相を有するようになりやすく、好ましい。液晶組成物に含有されるキラル剤は1種でも2種以上でもよい。4.2キラル剤光学的に等方性の液晶組成物が含有するキラル剤は光学活性化合物であり、キラル剤としては、ねじり力HelicalTwistingPowerが大きい化合物が好ましい。ねじり力が大きい化合物は所望のピッチを得るために必要な添加量が少なくできるので、駆動電圧の上昇を抑えられ、実用上有利である。具体的には、下記式K1~K5で表される化合物が好ましい。式K1~K5中、RKは独立して、水素、ハロゲン、-C≡N、-N=C=O、-N=C=Sまたは炭素数1~20のアルキルであり、このアルキル中の任意の-CH2-は、-O-、-S-、-COO-、または-OCO-で置き換えられてもよく、このアルキル中の任意の-CH2-CH2-は-CH=CH-、-CF=CF-または-C≡C-で置き換えられてもよく、このアルキル中の任意の水素はハロゲンで置き換えられてもよく;Aは独立して、芳香族性あるいは非芳香族性の3~8員環、または、炭素数9以上の縮合環であり、これらの環の任意の水素がハロゲン、炭素数1~3のアルキルまたはハロアルキルで置き換えられてもよく、-CH2-は-O-、-S-または-NH-で置き換えられてもよく、-CH=は-N=で置き換えられてもよく;Bは独立して、水素、ハロゲン、炭素数1~3のアルキル、炭素数1~3のハロアルキル、芳香族性または非芳香族性の3から8員環、または、炭素数9以上の縮合環であり、これらの環の任意の水素がハロゲン、炭素数1~3のアルキルまたはハロアルキルで置き換えられてもよく、-CH2-は-O-、-S-または-NH-で置き換えられてもよく、-CH=は-N=で置き換えられてもよく;Zは独立して、単結合、炭素数1~8のアルキレンであるが、任意の-CH2-は、-O-、-S-、-COO-、-OCO-、-CSO-、-OCS-、-N=N-、-CH=N-、または-N=CH-で置き換えられてもよく、このアルキレン中の任意の-CH2-CH2-は-CH=CH-、-CF=CF-または-C≡C-で置き換えられてもよく、任意の水素はハロゲンで置き換えられてもよく;Xは単結合、-COO-、-OCO-、-CH2O-、-OCH2-、-CF2O-、-OCF2-、または-CH2CH2-であり;mKは1~4である。これらの中でも、液晶組成物に添加されるキラル剤としては、式K2に含まれる式K2-1~式K2-8、式K4に含まれる式K4-1~式K4-6および、式K5に含まれる式K5-1~式K5-3が好ましい。式中、RKは独立して、炭素数3~10のアルキルであり、このアルキル中の環に隣接する-CH2-は-O-で置き換えられてもよく、任意の-CH2-CH2-は、-CH=CH-で置き換えられてもよい。。4.3光学的に等方性の液晶相液晶組成物が光学的に等方性を有するとは、巨視的には液晶分子配列は等方的であるため光学的に等方性を示すが、微視的には液晶秩序が存在することをいう。液晶組成物が微視的に有する液晶秩序に基づくピッチ以下では、ピッチと呼ぶことがあるは700nm以下であることが好ましく、500nm以下であることがさらに好ましく、350nm以下であることが最も好ましい。ここで、非液晶等方相とは一般的に定義される等方相、すなわち、無秩序相であり、局所的な秩序パラメーターがゼロでない領域が生成したとしても、その原因がゆらぎによるものである等方相である。たとえばネマチック相の高温側に発現する等方相は、本明細書では非液晶等方相に該当する。本明細書におけるキラルな液晶についても、同様の定義があてはまるものとする。そして、本明細書において光学的に等方性の液晶相とは、ゆらぎではなく光学的に等方性の液晶相を発現する相を表し、たとえばプレートレット組織を発現する相狭義のブルー相はその一例である。本発明の光学的に等方性の液晶組成物において、光学的に等方性の液晶相ではあるが、偏光顕微鏡観察下、ブルー相に典型的なプレートレット組織が観測されないことがある。そこで本明細書において、プレートレット組織を発現する相をブルー相と称し、ブルー相を含む光学的に等方性の液晶相を光学的に等方性の液晶相と称する。すなわちブルー相は光学的に等方性の液晶相に包含される。一般的に、ブルー相は3種類に分類されブルー相I、ブルー相II、ブルー相III、これら3種類のブルー相はすべて光学活性であり、かつ、等方性である。ブルー相Iやブルー相IIのブルー相では異なる格子面からのブラッグ反射に起因する2種以上の回折光が観測される。ブルー相は一般的に非液晶等方相とキラルネマチック相の間で観測される。光学的に等方性の液晶相が二色以上の回折光を示さない状態とは、ブルー相I、ブルー相IIに観測されるプレートレット組織が観測されず、概ね一面単色であることを意味する。二色以上の回折光を示さない光学的に等方性の液晶相では、色の明暗が面内で均一であることまでは不要である。二色以上の回折光を示さない光学的に等方性の液晶相は、ブラッグ反射による反射光強度が抑えられる、あるいは低波長側にシフトするという利点がある。また、可視光の光を反射する液晶材料では、表示素子として利用する場合に色味が問題となることがあるが、二色以上の回折光を示さない液晶では、反射波長が低波長シフトするため、狭義のブルー相プレートレット組織を発現する相より長いピッチで可視光の反射を消失させることができる。本発明の光学的に等方性の液晶組成物は、ネマチック相を有する組成物にキラル剤を添加して得ることが出来る。この際に、キラル剤は好ましくはピッチが700nm以下になるような濃度で添加される。なお、ネマチック相を有する組成物は、式1で表される化合物および必要に応じてその他の成分を含む。また、本発明の光学的に等方性の液晶組成物は、キラルネマチック相を有し、光学的に等方性の液晶相を有さない組成物にキラル剤を添加して得ることも出来る。なお、キラルネマチック相を有し光学的に等方性の液晶を有さない組成物は、式1で表される化合物、光学活性化合物および必要に応じてその他の成分を含む。この際に、光学活性化合物は光学的に等方性の液晶相を発現させないために、好ましくはピッチが700nm以上になるような濃度で添加される。ここで、添加される光学活性化合物は、前述のねじり力が大きい化合物である式K1~K5、式K2-1~K2-8、式K4-1~K4-6または式K5-1~K5-3で表される化合物が使用出来る。また、添加される光学活性化合物は、ねじり力がそれほど大きくない化合物であってもよい。そのような光学活性化合物としては、ネマチック相で駆動される素子TN方式、STN方式など用の液晶組成物に添加される化合物を挙げることができる。ねじり力がそれほど大きくない光学活性化合物の例として、以下の光学活性化合物Op-1~Op-13を挙げることができる。なお本発明の光学的に等方性の液晶組成物の温度範囲は、ネマチック相またはキラルネマチック相と等方相の共存温度範囲が広い液晶組成物に、キラル剤を添加し、光学的に等方性の液晶相を発現させることにより、広くすることができる。例えば、透明点の高い液晶化合物と透明点の低い液晶化合物とを混合し、広い温度範囲でネマチック相と等方相の共存温度範囲が広い液晶組成物を調製し、これにキラル剤を添加することで、広い温度範囲で光学的に等方性の液晶相を発現する組成物を調製することができる。ネマチック相またはキラルネマチック相と等方相の共存温度範囲が広い液晶組成物としては、キラルネマチック相と非液晶等方相とが共存する上限温度と下限温度との差が3~150°Cである液晶組成物が好ましく、差が5~150°Cである液晶組成物が更に好ましい。また、ネマチック相と非液晶等方相とが共存する上限温度と下限温度との差が3~150°Cである液晶組成物が好ましい。光学的に等方性の液晶相において本発明の液晶媒体に電界を印加すると、電気複屈折が生じるが、必ずしもカー効果である必要はない。光学的に等方性の液晶相における電気複屈折はピッチが長くなるほど大きくなるので、その他の光学特性透過率、回折波長などの要求を満たす限り、キラル剤の種類と含有量を調整して、ピッチを長く設定することにより、電気複屈折を大きくすることができる。4.4その他の成分本発明の光学的に等方性の液晶組成物は、その組成物の特性に影響を与えない範囲で、さらに高分子物質等の他の化合物が添加されてもよい。本発明の液晶組成物は、高分子物質の他にも、たとえば二色性色素、フォトクロミック化合物を含有していてもよい。二色性色素の例としては、メロシアニン系、スチリル系、アゾ系、アゾメチン系、アゾキシ系、キノフタロン系、アントラキノン系、テトラジン系などが挙げられる。5.光学的に等方性の高分子/液晶複合材料本発明の第5の態様は、式1で表される化合物およびキラル剤を含む液晶組成物と高分子の複合材料であり、光学的に等方性を示すものである。光学的に等方性の液晶相で駆動される光素子に用いることのできる光学的に等方性の高分子/液晶複合材料である。このような高分子/液晶複合材料は例えば、項[1]~[30]に記載の液晶組成物液晶組成物CLCと高分子で構成される。本発明の、高分子/液晶複合材料とは、液晶材料と高分子の化合物の両者を含む複合材料であれば特に限定されないが、高分子の一部または全部が液晶材料に溶解していない状態で高分子が液晶材料と相分離している状態でもよい。なお、本明細書において、特に言及がなければ、ネマチック相はキラルネマチック相を含まない、狭義のネマチック相を意味する。本発明の好ましい態様に係る光学的に等方性の高分子/液晶複合材料は、光学的に等方性の液晶相を広い温度範囲で発現させることが可能である。また、本発明の好ましい態様に係る高分子/液晶複合材料は、応答速度が極めて速い。また、本発明の好ましい態様に係る高分子/液晶複合材料は、これらの効果に基づいて表示素子等の光素子等に好適に用いることができる。5.2高分子本発明の複合材料は、光学的に等方性の液晶組成物と、予め重合されて得られた高分子とを混合しても製造できるが、高分子の材料となる低分子量のモノマー、マクロモノマー、オリゴマー等以下、まとめてモノマー等というと液晶組成物CLCとを混合してから、当該混合物において重合反応を行うことによって、製造されることが好ましい。モノマー等と液晶組成物とを含む混合物を本件明細書では、重合性モノマー/液晶混合物と呼ぶ。重合性モノマー/液晶混合物には必要に応じて、後述する重合開始剤、硬化剤、触媒、安定剤、二色性色素、またはフォトクロミック化合物等を、本発明の効果を損なわない範囲で含んでもよい。たとえば、本件発明の重合性モノマー/液晶混合物には必要に応じて、重合開始剤を重合性モノマー100重量部に対して0.1~20重量部含有してもよい。重合温度は、高分子/液晶複合材料が高透明性と等方性を示す温度であることが好ましい。より好ましくはモノマーと液晶材料の混合物が等方相またはブルー相を発現する温度で、かつ、等方相ないしは光学的に等方性の液晶相で重合を終了する。すなわち、重合後は高分子/液晶複合材料が可視光線より長波長側の光を実質的に散乱せずかつ光学的に等方性の状態を発現する温度とするのが好ましい。本発明の複合材料を構成する高分子の原料としては、例えば低分子量のモノマー、マクロモノマー、オリゴマーを使用することができ、本明細書において高分子の原料モノマーとは低分子量のモノマー、マクロモノマー、オリゴマー等を包含する意味で用いる。また、得られる高分子が三次元架橋構造を有するものが好ましく、そのために、高分子の原料モノマーとして2つ以上の重合性官能基を有する多官能性モノマーを用いることが好ましい。重合性の官能基は特に限定されないが、アクリル基、メタクリル基、グリシジル基、エポキシ基、オキセタニル基、ビニル基などを上げることができるが、重合速度の観点からアクリル基およびメタクリル基が好ましい。高分子の原料モノマー中、二つ以上の重合性のある官能基を持つモノマーをモノマー中に10重量以上含有させると、本発明の複合材料において高度な透明性と等方性を発現しやすくなるので好ましい。また、好適な複合材料を得るためには、高分子はメソゲン部位を有するものが好ましく、高分子の原料モノマーとしてメソゲン部位を有する原料モノマーをその一部に、あるいは全部に用いることができる。5.2.1メソゲン部位を有する単官能性二官能性モノマーメソゲン部位を有する単官能性、または二官能性モノマーは構造上特に限定されないが、例えば下記の式M1または式M2で表される化合物を挙げることができる。Ra-Y-AM-ZMm1-AM-Y-RbM1Rb-Y-AM-ZMm1-AM-Y-RbM2式M1中、Raは、それぞれ独立して水素、ハロゲン、-C≡N、-N=C=O、-N=C=S、または炭素数1~20のアルキルであり、これらのアルキルにおいて任意の-CH2-は-O-、-S-、-CO-、-COO-、または-OCO-、で置き換えられてもよく、このアルキル中の任意の-CH2-CH2-は-CH=CH-、-CF=CF-、または-C≡C-で置き換えられてもよく、これらのアルキルにおいて任意の水素はハロゲンまたは-C≡Nで置き換えられてもよい。Rbは、それぞれ独立して、式M3-1~式M3-7の重合性基である。好ましいRaは、水素、ハロゲン、-C≡N、-CF3、-CF2H、-CFH2、-OCF3、-OCF2H、炭素数1~20のアルキル、炭素数1~19のアルコキシ、炭素数2~21のアルケニル、および炭素数2~21のアルキニルである。特に好ましいRaは、-C≡N、炭素数1~20のアルキルおよび炭素数1~19のアルコキシである。式M2中、Rbは、それぞれ独立して、式M3-1~M3-7の重合性基である。ここで、式M3-1~M3-7におけるRdは、それぞれ独立して水素、ハロゲンまたは炭素数1~5のアルキルであり、これらのアルキルにおいて任意の水素はハロゲンで置き換えられてもよい。好ましいRdは、水素、ハロゲンおよびメチルである。特に好ましいRdは、水素、フッ素およびメチルである。また、式M3-2、式M3-3、式M3-4、式M3-7はラジカル重合で重合するのが好適である。式M3-1、式M3-5、式M3-6はカチオン重合で重合するのが好適である。いずれもリビング重合なので、少量のラジカルあるいはカチオン活性種が反応系内に発生すれば重合は開始する。活性種の発生を加速する目的で重合開始剤を使用できる。活性種の発生には例えば光または熱を使用できる。式M1およびM2中、AMは、それぞれ独立して芳香族性または非芳香族性の5員環、6員環または炭素数9以上の縮合環であるが、環中の-CH2-は-O-、-S-、-NH-、または-NCH3-で、環中の-CH=は-N=で置き換わってもよく、環上の水素原子はハロゲン、および炭素数1~5のアルキル、またはハロゲン化アルキルで置き換わってもよい。好ましいAMの具体例は、1,4-シクロヘキシレン、1,4-シクロヘキセニレン、1,4-フェニレン、ナフタレン-2,6-ジイル、テトラヒドロナフタレン-2,6-ジイル、フルオレン-2,7-ジイル、またはビシクロ[2.2.2]オクタン-1,4-ジイルであり、これらの環において任意の-CH2-は-O-で置き換えられてもよく、任意の-CH=は-N=で置き換えられてもよく、これらの環において任意の水素はハロゲン、炭素数1~5のアルキルまたは炭素数1~5のハロゲン化アルキルで置き換えられてもよい。化合物の安定性を考慮して、酸素と酸素とが隣接した-CH2-O-O-CH2-よりも、酸素と酸素とが隣接しない-CH2-O-CH2-O-の方が好ましい。硫黄においても同様である。これらの中でも、特に好ましいAMは、1,4-シクロヘキシレン、1,4-シクロヘキセニレン、1,4-フェニレン、2-フルオロ-1,4-フェニレン、2,3-ジフルオロ-1,4-フェニレン、2,5-ジフルオロ-1,4-フェニレン、2,6-ジフルオロ-1,4-フェニレン、2-メチル-1,4-フェニレン、2-トリフルオロメチル-1,4-フェニレン、2,3-ビストリフルオロメチル-1,4-フェニレン、ナフタレン-2,6-ジイル、テトラヒドロナフタレン-2,6-ジイル、フルオレン-2,7-ジイル、9-メチルフルオレン-2,7-ジイル、1,3-ジオキサン-2,5-ジイル、ピリジン-2,5-ジイル、およびピリミジン-2,5-ジイルである。なお、前記1,4-シクロヘキシレンおよび1,3-ジオキサン-2,5-ジイルの立体配置はシスよりもトランスの方が好ましい。2-フルオロ-1,4-フェニレンは、3-フルオロ-1,4-フェニレンと構造的に同一であるので、後者は例示しなかった。この規則は、2,5-ジフルオロ-1,4-フェニレンと3,6-ジフルオロ-1,4-フェニレンの関係などにも適用される。式M1およびM2中、Yは、それぞれ独立して単結合または炭素数1~20のアルキレンであり、これらのアルキレンにおいて任意の-CH2-は-O-、-S-で置き換えられてもよく、このアルキレン中の任意の-CH2-CH2-は-CH=CH-、-C≡C-、-COO-、または-OCO-で置き換えられてもよい。好ましいYは、単結合、-CH2m2-、-OCH2m2-、および-CH2m2O-前記式中、m2は1~20の整数であるである。特に好ましいYは、単結合、-CH2m2-、-OCH2m2-、および-CH2m2O-前記式中、m2は1~10の整数であるである。化合物の安定性を考慮して、-Y-Raおよび-Y-Rbは、それらの基中に-O-O-、-O-S-、-S-O-、または-S-S-を有しない方が好ましい。式M1およびM2中、ZMは、それぞれ独立して単結合、-CH2m3-、-OCH2m3-、-CH2m3O-、-OCH2m3O-、-CH=CH-、-C≡C-、-COO-、-OCO-、-CF22-、-CH22-COO-、-OCO-CH22-、-CH=CH-COO-、-OCO-CH=CH-、-C≡C-COO-、-OCO-C≡C-、-CH=CH-CH22-、-CH22-CH=CH-、-CF=CF-、-C≡C-CH=CH-、-CH=CH-C≡C-、-OCF2-CH22-、-CH22-CF2O-、-OCF2-または-CF2O-前記式中、m3は1~20の整数であるである。好ましいZMは単結合、-CH2m3-、-OCH2m3-、-CH2m3O-、-CH=CH-、-C≡C-、-COO-、-OCO-、-CH22-COO-、-OCO-CH22-、-CH=CH-COO-、-OCO-CH=CH-、-OCF2-、および-CF2O-である。式M1およびM2中、m1は1~6の整数である。好ましいm1は、1~3の整数である。m1が1のときは、6員環などの環を2つ有する二環の化合物である。m1が2と3のときは、それぞれ三環と四環の化合物である。例えばm1が1であるとき、2つのAMは同一であってもよいし、または異なってもよい。また、例えばm1が2であるとき、3つのAMまたは2つのZMは同一であってもよいし、または異なってもよい。m1が3~6であるときについても同様である。Ra、Rb、Rd、ZM、AMおよびYについても同様である。式M1で表される化合物M1および式M2で表される化合物M2は2H重水素、13Cなどの同位体を天然存在比の量よりも多く含んでいても同様の特性を有するので好ましく用いることができる。化合物M1および化合物M2の更に好ましい例は、式M1-1~M1-41および式M2-1~M2-27で表される化合物M1-1~M1-41および化合物M2-1~M2-27である。これらの化合物において、Ra、Rb、Rd、ZM、AM、Yおよびpの意味は、本発明の態様に記載した式M1および式M2のそれらと同一である。化合物M1-1~M1-41および化合物M2-1~M2-27における下記の部分構造について説明する。部分構造a1は、任意の水素がフッ素で置き換えられた1,4-フェニレンを表す。部分構造a2は、任意の水素がフッ素で置き換えられてもよい1,4-フェニレンを表す。部分構造a3は、任意の水素がフッ素またはメチルのいずれかで置き換えられてもよい1,4-フェニレンを表す。部分構造a4は、9位の水素がメチルで置き換えられてもよいフルオレンを表す。前述のメソゲン部位を有さないモノマー、およびメソゲン部位を持つモノマーM1、およびM2以外の重合性化合物を必要に応じて使用することができる。本発明の高分子/液晶複合材料の光学的に等方性を最適化する目的で、メソゲン部位を持ち3つ以上の重合性官能基を持つモノマーを使用することもできる。メソゲン部位を持ち3つ以上の重合性官能基を持つモノマーとしては公知の化合物を好適に使用できるが、例えば、化合物M4-1~M4-3であり、より具体的な例として、特開2000-327632号、特開2004-182949号、特開2004-59772号に記載された化合物をあげることができる。ただし、式M4-1~M4-3において、Rb、Za、Y、およびFは前述と同一の意味を示す。5.2.2メソゲン部位を有さない重合性のある官能基を持つモノマーメソゲン部位を有さない重合性のある官能基を持つモノマーとして、例えば、炭素数1~30の直鎖あるいは分岐アクリレート、炭素数1~30の直鎖あるいは分岐ジアクリレート、三つ以上の重合性官能基を有するモノマーとしては、グリセロールプロポキシレート1PO/OHトリアクリレート、ペンタエリスリトールプロポキシレートトリアクリレート、ペンタエリスリトールトリアクリレート、トリメチロールプロパンエトキシレートトリアクリレート、トリメチロールプロパンプロポキシレートトリアクリレート、トリメチロールプロパントリアクリレート、ジトリメチロールプロパンテトラアクリレート、ペンタエリスリトールテトラアクリレート、ジペンタエリスリトールペンタアクリレート、ジペンタエリスリトールヘキサアクリレート、トリメチロールプロパントリアクリレートなどを挙げることができるが、これらに限定されるものではない。5.2.3重合開始剤本発明の複合材料を構成する高分子の製造における重合反応は特に限定されず、例えば、光ラジカル重合、熱ラジカル重合、光カチオン重合等が行われる。光ラジカル重合において用いることができる光ラジカル重合開始剤の例は、ダロキュアDAROCUR、登録商標1173および4265いずれも商品名、チバスペシャリティケミカルズ株、イルガキュアIRGACURE、登録商標184、369、500、651、784、819、907、1300、1700、1800、1850、および2959いずれも商品名、チバスペシャリティケミカルズ株、などである。熱ラジカル重合において用いることができる熱によるラジカル重合の好ましい開始剤の例は、過酸化ベンゾイル、ジイソプロピルパーオキシジカーボネート、t-ブチルパーオキシ-2-エチルヘキサノエート、t-ブチルパーオキシピバレート、t-ブチルパーオキシジイソブチレート、過酸化ラウロイル、2,2’-アゾビスイソ酪酸ジメチルMAIB、ジt-ブチルパーオキシドDTBPO、アゾビスイソブチロニトリルAIBN、アゾビスシクロヘキサンカルボニトリルACNなどである。光カチオン重合において用いることができる光カチオン重合開始剤として、ジアリールヨードニウム塩以下、DASという。、トリアリールスルホニウム塩以下、TASという。などがあげられる。DASとしては、ジフェニルヨードニウムテトラフルオロボレート、ジフェニルヨードニウムヘキサフルオロホスホネート、ジフェニルヨードニウムヘキサフルオロアルセネート、ジフェニルヨードニウムトリフルオロメタンスルホネート、ジフェニルヨードニウムトリフルオロアセテート、ジフェニルヨードニウム-p-トルエンスルホネート、ジフェニルヨードニウムテトラペンタフルオロフェニルボレート、4-メトキシフェニルフェニルヨードニウムテトラフルオロボレート、4-メトキシフェニルフェニルヨードニウムヘキサフルオロホスホネート、4-メトキシフェニルフェニルヨードニウムヘキサフルオロアルセネート、4-メトキシフェニルフェニルヨードニウムトリフルオロメタンスルホネート、4-メトキシフェニルフェニルヨードニウムトリフルオロアセテート、4-メトキシフェニルフェニルヨードニウム-p-トルエンスルホナートなどが挙げられる。DASには、チオキサントン、フェノチアジン、クロロチオキサントン、キサントン、アントラセン、ジフェニルアントラセン、ルブレンなどの光増感剤を添加することで高感度化することもできる。TASとしては、トリフェニルスルホニウムテトラフルオロボレート、トリフェニルスルホニウムヘキサフルオロホスホネート、トリフェニルスルホニウムヘキサフルオロアルセネート、トリフェニルスルホニウムトリフルオロメタンスルホナート、トリフェニルスルホニウムトリフルオロアセテート、トリフェニルスルホニウム-p-トルエンスルホネート、トリフェニルスルホニウムテトラペンタフルオロフェニルボレート、4-メトキシフェニルジフェニルスルホニウムテトラフルオロボレート、4-メトキシフェニルジフェニルスルホニウムヘキサフルオロホスホネート、4-メトキシフェニルジフェニルスルホニウムヘキサフルオロアルセネート、4-メトキシフェニルジフェニルスルホニウムトリフルオロメタンスルホナート、4-メトキシフェニルジフェニルスルホニウムトリフルオロアセテート、4-メトキシフェニルジフェニルスルホニウム-p-トルエンスルホネートなどが挙げられる。光カチオン重合開始剤の具体的な商品名の例は、サイラキュアCyracure、登録商標UVI-6990、サイラキュアUVI-6974、サイラキュアUVI-6992それぞれ商品名、UCC株、アデカオプトマーSP-150、SP-152、SP-170、SP-172それぞれ商品名、ADEKA、RhodorsilPhotoinitiator2074商品名、ローディアジャパン株、イルガキュアIRGACURE、登録商標250商品名、チバスペシャリティケミカルズ株、UV-9380C商品名、GE東芝シリコーン株などである。5.2.4硬化剤等本発明の複合材料を構成する高分子の製造において、前記モノマー等および重合開始剤の他にさらに1種または2種以上の他の好適な成分、例えば、硬化剤、触媒、安定剤等を加えてもよい。硬化剤としては、通常、エポキシ樹脂の硬化剤として使用されている従来公知の潜在性硬化剤が使用できる。潜在性エポキシ樹脂用硬化剤は、アミン系硬化剤、ノボラック樹脂系硬化剤、イミダゾール系硬化剤、酸無水物系硬化剤等が挙げられる。アミン系硬化剤の例としては、ジエチレントリアミン、トリエチレンテトラアミン、テトラエチレンペンタアミン、m-キシレンジアミン、トリメチルヘキサメチレンジアミン、2-メチルペンタメチレンジアミン、ジエチルアミノプロピルアミン等の脂肪族ポリアミン、イソフォロンジアミン、1,3-ビスアミノメチルシクロヘキサン、ビス4-アミノシクロヘキシルメタン、ノルボルネンジアミン、1,2-ジアミノシクロヘキサン、ラロミン等の脂環式ポリアミン、ジアミノジフェニルメタン、ジアミノジフェニルエタン、メタフェニレンジアミン等の芳香族ポリアミンなどが挙げられる。ノボラック樹脂系硬化剤の例としては、フェノールノボラック樹脂、ビスフェノールノボラック樹脂などが挙げられる。イミダゾール系硬化剤としては、2-メチルイミダゾール、2-エチルへキシルイミダゾール、2-フェニルイミダゾール、1-シアノエチル-2-フェニルイミダゾリウムトリメリテートなどが挙げられる。酸無水物系硬化剤の例としては、テトラヒドロ無水フタル酸、ヘキサヒドロ無水フタル酸、メチルテトラヒドロ無水フタル酸、メチルへキサヒドロ無水フタル酸、メチルシクロヘキセンテトラカルボン酸二無水物、無水フタル酸、無水トリメリット酸、無水ピロメリット酸、ベンゾフェノンテトラカルボン酸二無水物などが挙げられる。また、グリシジル基、エポキシ基、オキセタニル基を有する重合性化合物と硬化剤との硬化反応を促進するための硬化促進剤をさらに用いてもよい。硬化促進剤としては、例えば、ベンジルジメチルアミン、トリスジメチルアミノメチルフェノール、ジメチルシクロヘキシルアミン等の3級アミン類、1-シアノエチル-2-エチル-4-メチルイミダゾール、2-エチル-4-メチルイミダゾール等のイミダゾール類、トリフェニルホスフィン等の有機リン系化合物、テトラフェニルホスホニウムブロマイド等の4級ホスホニウム塩類、1,8-ジアザビシクロ[5.4.0]ウンデセン-7等やその有機酸塩等のジアザビシクロアルケン類、テトラエチルアンモニウムブロマイド、テトラブチルアンモニウムブロマイド等の4級アンモニウム塩類、三フッ化ホウ素、トリフェニルボレート等のホウ素化合物などが挙げられる。これらの硬化促進剤は単独または2種以上を混合して使用することができる。また、例えば貯蔵中の不所望な重合を防止するために、安定剤を添加することが好ましい。安定剤として、当業者に知られているすべての化合物を用いることができる。安定剤の代表例としては、4-エトキシフェノール、ハイドロキノン、ブチル化ヒドロキシトルエンBHT等が挙げられる。5.3液晶組成物等の含有率本発明の高分子/液晶複合材料中における液晶組成物の含有率は、複合材料が光学的に等方性の液晶相を発現できる範囲であれば、可能な限り高含有率であることが好ましい。液晶組成物の含有率が高い方が、本発明の複合材料の電気複屈折値が大きくなるからである。本発明の高分子/液晶複合材料において、液晶組成物の含有率は複合材料に対して60~99重量であることが好ましく、60~95重量がさらに好ましく、65~95重量が特に好ましい。高分子の含有率は複合材料に対して1~40重量であることが好ましく、5~40重量がさらに好ましく、5~35重量が特に好ましい。5.4その他の成分本発明の高分子/液晶複合材料は、たとえば二色性色素、フォトクロミック化合物を本発明の効果を損なわない範囲で含有していてもよい。以下、実施例により本発明をさらに詳しく説明するが、本発明はこれら実施例によっては制限されない。なお特に断りのない限り、は重量を意味する。6光素子本発明の第6の態様は、液晶組成物または高分子/液晶複合材料以下では、本発明の液晶組成物および高分子/液晶複合材料を総称して液晶媒体と呼ぶことがあるを含む光学的に等方性の液晶相で駆動される光素子である。電界無印加時には液晶媒体は光学的に等方性であるが、電場を印加すると、液晶媒体は光学的異方性を生じ、電界による光変調が可能となる。液晶表示素子の構造例としては、図1に示すように、櫛型電極基板の電極が、左側から伸びる電極1と右側から伸びる電極2が交互に配置された構造を挙げることができる。電極1と電極2との間に電位差がある場合、図1に示すような櫛型電極基板上では、上方向と下方向の2つの方向の電界が存在する状態を提供できる。得られた化合物は、1H-NMR分析で得られる核磁気共鳴スペクトル、ガスクロマトグラフィーGC分析で得られるガスクロマトグラムなどにより同定したので、まず分析方法について説明をする。1H-NMR分析:測定装置は、DRX-500ブルカーバイオスピン株社製を用いた。測定は、実施例等で製造したサンプルを、CDCl3等のサンプルが可溶な重水素化溶媒に溶解し、室温で、500MHz、積算回数24回の条件で行った。なお、得られた核磁気共鳴スペクトルの説明において、sはシングレット、dはダブレット、tはトリプレット、qはカルテット、mはマルチプレットであることを意味する。また、化学シフトδ値のゼロ点の基準物質としてはテトラメチルシランTMSを用いた。GC分析:測定装置は、島津製作所製のGC-14B型ガスクロマトグラフを用いた。カラムは、島津製作所製のキャピラリーカラムCBP1-M25-025長さ25m、内径0.22mm、膜厚0.25μm;固定液相はジメチルポリシロキサン;無極性を用いた。キャリアーガスとしてはヘリウムを用い、流量は1ml/分に調整した。試料気化室の温度を300°C、検出器FID部分の温度を300°Cに設定した。試料はトルエンに溶解して、1重量の溶液となるように調製し、得られた溶液1μlを試料気化室に注入した。記録計としては島津製作所製のC-R6A型Chromatopac、またはその同等品を用いた。得られたガスクロマトグラムには、成分化合物に対応するピークの保持時間およびピークの面積値が示されている。なお、試料の希釈溶媒としては、例えば、クロロホルム、ヘキサンを用いてもよい。また、カラムとしては、AgilentTechnologiesInc製のキャピラリカラムDB-1長さ30m、内径0.32mm、膜厚0.25μm、AgilentTechnologiesInc製のHP-1長さ30m、内径0.32mm、膜厚0.25μm、RestekCorporation製のRtx-1長さ30m、内径0.32mm、膜厚0.25μm、SGEInternationalPtyLtd製のBP-1長さ30m、内径0.32mm、膜厚0.25μmなどを用いてもよい。ガスクロマトグラムにおけるピークの面積比は成分化合物の割合に相当する。一般には、分析サンプルの成分化合物の重量は、分析サンプルの各ピークの面積と完全に同一ではないが、本発明において上述したカラムを用いる場合には、実質的に補正係数は1であるので、分析サンプル中の成分化合物の重量は、分析サンプル中の各ピークの面積とほぼ対応している。成分の液晶化合物における補正係数に大きな差異がないからである。ガスクロマトグラムにより液晶組成物中の液晶化合物の組成比をより正確に求めるには、ガスクロマトグラムによる内部標準法を用いる。一定量正確に秤量された各液晶化合物成分被検成分と基準となる液晶化合物基準物質を同時にガスクロ測定して、得られた被検成分のピークと基準物質のピークとの面積比の相対強度をあらかじめ算出する。基準物質に対する各成分のピーク面積の相対強度を用いて補正すると、液晶組成物中の液晶化合物の組成比をガスクロ分析からより正確に求めることができる。液晶化合物等の物性値の測定試料液晶化合物の物性値を測定する試料としては、化合物そのものを試料とする場合、化合物を母液晶と混合して試料とする場合の2種類がある。化合物を母液晶と混合した試料を用いる後者の場合には、以下の方法で測定を行う。まず、得られた液晶化合物15重量と母液晶85重量とを混合して試料を作製する。そして、得られた試料の測定値から、下記の計算式に基づく外挿法にしたがって、外挿値を計算する。この外挿値をこの化合物の物性値とする。外挿値=100×試料の測定値-母液晶の重量×母液晶の測定値/液晶化合物の重量液晶化合物と母液晶との割合がこの割合であっても、スメクチック相、または結晶が25°Cで析出する場合には、液晶化合物と母液晶との割合を10重量:90重量、5重量:95重量、1重量:99重量の順に変更をしていき、スメクチック相、または結晶が25°Cで析出しなくなった組成で試料の物性値を測定し上記式にしたがって外挿値を求めて、これを液晶化合物の物性値とする。測定に用いる母液晶としては様々な種類が存在するが、例えば、母液晶Aの組成重量は以下のとおりである。母液晶A:液晶化合物等の物性値の測定方法物性値の測定は後述する方法で行った。これら測定方法の多くは、日本電子機械工業会規格StandardofElectricIndustriesAssociationofJapanEIAJED-2521Aに記載された方法、またはこれを修飾した方法である。また、測定に用いたTN素子には、TFTを取り付けなかった。測定値のうち、液晶化合物そのものを試料とした場合は、得られた値を実験データとして記載した。液晶化合物と母液晶との混合物を試料として用いた場合は、外挿法で得られた値を実験データとして記載した。相構造および相転移温度°C:以下1、および2の方法で測定を行った。1偏光顕微鏡を備えた融点測定装置のホットプレートメトラー社FP-52型ホットステージに化合物を置き、3°C/分の速度で加熱しながら相状態とその変化を偏光顕微鏡で観察し、液晶相の種類を特定した。2パーキンエルマー社製走査熱量計DSC-7システム、またはDiamondDSCシステムを用いて、3°C/分速度で昇降温し、試料の相変化に伴う吸熱ピーク、または発熱ピークの開始点を外挿により求めonset、相転移温度を決定した。以下、結晶はKと表し、さらに結晶の区別がつく場合は、それぞれK1またはK2と表した。また、スメクチック相はSm、ネマチック相はNと表した。液体アイソトロピックはIと表した。スメクチック相の中で、スメクチックB相、またはスメクチックA相の区別がつく場合は、それぞれSmB、またはSmAと表した。BPはブルー相または光学的に等方性の液晶相を表す。2相の共存状態はNI、NBPという形式で表記することがある。具体的には、NIは、それぞれ非液晶等方相とキラルネマチック相がと共存する相を表し、NBPは、BP相または光学的に等方性の液晶相とキラルネマチック相が共存した相を表す。Unは光学的等方性ではない未確認の相を表す。相転移温度の表記として、例えば、K50.0N100.0Iとは、結晶からネマチック相への相転移温度KNが50.0°Cであり、ネマチック相から液体への相転移温度NIが100.0°Cであることを示す。他の表記も同様である。ネマチック相の上限温度TNI;°C:偏光顕微鏡を備えた融点測定装置のホットプレートメトラー社FP-52型ホットステージに、試料液晶化合物と母液晶との混合物を置き、1°C/分の速度で加熱しながら偏光顕微鏡を観察した。試料の一部がネマチック相から等方性液体に変化したときの温度をネマチック相の上限温度とした。以下、ネマチック相の上限温度を、単に上限温度と略すことがある。低温相溶性:母液晶と液晶化合物とを、液晶化合物が、20重量、15重量、10重量、5重量、3重量、および1重量の量となるように混合した試料を作製し、試料をガラス瓶に入れる。このガラス瓶を、-10°Cまたは-20°Cのフリーザー中に一定期間保管したあと、結晶もしくはスメクチック相が析出しているかどうか観察をした。粘度η;20°Cで測定;mPas:液晶化合物と母液晶との混合物を、E型粘度計を用いて測定した。屈折率異方性Δn:測定は25°Cの温度下で、波長589nmの光を用い、接眼鏡に偏光板を取り付けたアッベ屈折計により行なった。主プリズムの表面を一方向にラビングしたあと、試料液晶化合物と母液晶との混合物を主プリズムに滴下した。屈折率n∥は偏光の方向がラビングの方向と平行であるときに測定した。屈折率n⊥は偏光の方向がラビングの方向と垂直であるときに測定した。屈折率異方性Δnの値は、Δn=n∥-n⊥の式から計算した。誘電率異方性Δε;25°Cで測定:2枚のガラス基板の間隔ギャップが約9μm、ツイスト角が80度の液晶セルに試料液晶化合物と母液晶との混合物を入れた。このセルに20ボルトを印加して、液晶分子の長軸方向における誘電率ε∥を測定した。0.5ボルトを印加して、液晶分子の短軸方向における誘電率ε⊥を測定した。誘電率異方性の値は、Δε=ε∥-ε⊥、の式から計算した。ピッチP;25°Cで測定;nmピッチ長は選択反射を用いて測定した液晶便覧196頁2000年発行、丸善。選択反射波長λには、関係式pλ=1が成立する。ここでは平均屈折率を表し、次式で与えられる。=212。選択反射波長は顕微分光光度計日本電子株、商品名MSV350で測定した。得られた反射波長を平均屈折率で除すことにより、ピッチを求めた。可視光より長波長領域に反射波長を有するコレステリック液晶のピッチは、光学活性化合物濃度が低い領域では光学活性化合物の濃度の逆数に比例することから、可視光領域に選択反射波長を有する液晶のピッチ長を数点測定し、直線外挿法により求めた。光学活性化合物は本発明におけるキラル剤に相当する。[実施例1]化合物S1の合成式1-1-2iにおいて、R1aが-C4H9、R1bが水素、L1が水素、L2、L3、およびL4がフッ素であり、Y1が-CF3である化合物。最初に、下記に中間原料である化合物S1-03および化合物S1-07の合成スキームを示す。第1-1段化合物S1-03の合成窒素気流下で、1-ブロモ-3-フルオロ-4-ヨードベンゼンS1-01215g716mmol、3,5-ジフルオロ-フェニルボロン酸S1-02113g716mmol、ジクロロビストリフェニルホスフィンパラジウム0503g0716mmol、トリフェニルホスフィン0375g143mmol、炭酸カリウム148g,107mmol、テトラブチルアンモニウムブロミド571g179mmol、エタノール100mL、およびトルエン100mLの混合溶液を、80°Cで6時間加熱攪拌した。反応液を水に空けてトルエン300mLにて2度抽出し、水で3回洗浄した後に有機相を減圧濃縮した。その後に、残渣をシリカゲルカラムクロマトグラフィー溶媒:ヘプタンにて精製し、化合物S1-03158g551mmol、収率:77を得た。第1-2段化合物S1-06の合成窒素気流下で、2-メチル-ヘキサノリックアシッドS1-04541g413mmolのメタノールの150mL溶液に98濃硫酸10mLを加え、70°Cで2時間加熱攪拌した。反応液を水に空けてジエチルエーテル300mLにて2度抽出し、重曹水で1回、水で3回洗浄した後に有機相を常圧で濃縮して化合物S1-05426g,296mmol、収率:72を得た。窒素気流下で、LAHリチウムアルミニウムハイドライド788g、207mmolおよびTHF50mLの混合液に、先に得られた0~10°Cで化合物S1-05426g,296mmol/THF150mL溶液をゆっくりと滴下し、そのままの温度で2時間攪拌した。反応液に0°Cにて1N-硫酸水溶液を滴下加えた後、水に空けて酢酸エチル500mLにて抽出し、水で3回洗浄した後に有機相を常圧で濃縮して、化合物S1-06336g,290mmol、収率:98を得た。第1-3段化合物S1-07の合成窒素気流下で、前段で得た化合物S1-06300g,259mmol、トリフェニルホスフィン848g,323mmolのジクロロメタン200mLの混合溶液に、0°Cで四臭化炭素129g,388mmol/ジクロロメタン溶液をゆっくりと滴下し、常温にて30分間攪拌した。反応液を水に空けてジクロロメタン500mLを加え、水で3回洗浄した後に有機相を常圧で濃縮した。残渣をシリカゲルカラムクロマトグラフィー溶媒:n-ペンタンにて精製し、化合物S1-07334g,186mmol、収率:72を得た。次に、得られた化合物S1-03および化合物S1-07を用いて、下記のスキームにて化合物S1を合成した。第1-4段化合物S1-08の合成窒素気流下にて、マグネシウム339g,140mmolおよびTHF10mLの混合液に、前段で得られた化合物S1-07250g,140mmol/THF100mL溶液をゆっくりと滴下して、系内を20~30°Cに保ちながらグリニャール試薬を調製した。別の容器に、第1-1段で得られた化合物S1-03267g,931mmol、ジクロロ{ビスジフェニルホスフィノフェロセン}パラジウム0760g,0931mmol、およびTHF200mLの混合溶液を準備し、30°Cにて先に得られたグリニャール試薬をゆっくりと滴下して、50°Cで6時間加熱攪拌した。反応液を1N-HCl水溶液に空けてトルエン400mLにて2度抽出し、水で3回、重曹水で1回洗浄した後に有機相を減圧濃縮した。残渣をシリカゲルカラムクロマトグラフィー溶媒:n-ヘプタンにて精製し、化合物S1-08245g,800mmol、収率:86を得た。第1-5段化合物S1-09の合成窒素気流下にて、前段で得られた化合物S1-08245g800mmolのTHF150mL溶液に、-60°Cにてn-ブチルリチウム/ヘキサン溶液167molL527mL,881mmolをゆっくりと滴下し、そのままの温度で1時間攪拌した。さらに、系内にヨウ素223g,881mmol/THF100mL溶液をゆっくりと滴下し、そのままの温度で2時間攪拌した。反応液を水に空けてトルエン300mLにて2度抽出し、水で3回、チオ硫酸ナトリウム水溶液で1回洗浄した後に有機相を減圧濃縮した。残渣をシリカゲルカラムクロマトグラフィー溶媒:n-ヘプタンにて精製し、化合物S1-09276g,639mmol、収率:80を得た。第1-6段化合物S1-10の合成窒素気流下にて、前段で得られた化合物S1-09276g,639mmol、3,5-ジフルオロフェニルボロン酸106g,671mmol、炭酸カリウム353g256mmol、テトラブチルアンモニウムブロミド617g,192mmolのトルエン100mL/エタノール100mL/水10mLの混合溶液を70°Cにて3時間加熱攪拌した。反応液を水に空け、トルエン300mLを加えて水で3回、重曹水で1回洗浄した後に有機相を減圧濃縮した。残渣をシリカゲルカラムクロマトグラフィー溶媒:n-ヘプタンにて精製し、化合物S1-10235g,562mmol、収率:88を得た。第1-7段化合物S1-11の合成窒素気流下にて、前段で得られた化合物S1-10232g,555mmolのTHF150mL溶液に、-40°Cにてn-ブチルリチウム/ヘキサン溶液167molL349mL,583mmolをゆっくりと滴下し、そのままの温度で1時間攪拌した。次いで、そのままの温度で系内にジブロモジフルオロメタン128g,611mmol/THF50mL溶液をゆっくりと滴下し、序々に常温に戻しながら1時間攪拌した。反応液を水に空けてトルエン300mLにて抽出し、水で3回洗浄した後に有機相を減圧濃縮した。残渣をシリカゲルカラムクロマトグラフィー溶媒:トルエン/n-ヘプタン=1/5容量比にて精製し、化合物S1-11と化合物S1-11’の混合物276g75,378mmol、収率:68を得た。次反応には、混合物のまま使用した。第1-8段化合物S1の合成窒素気流下で、前段で得られた化合物S1-11と化合物S1-11’の混合物500g75,640mmol、炭酸カリウム185g,134mmol、テトラブチルアンモニウムブロミド0206g,0640mmolのDMF50mL混合溶液を40°Cで30分間加熱攪拌した。その後、系内に3,5-ジフルオロ-4―トリフルオロメチルフェノールS1-12133g、672mmolをゆっくりと加え、80°Cにて5時間加熱攪拌した。反応液を水に空けてトルエン100mLにて抽出し、水で3回、重曹水で2回洗浄したのちに有機相を減圧濃縮した。残渣をシリカゲルカラムクロマトグラフィー溶媒:トルエン/n-ヘプタン=1/5容量比、さらに再結晶ろ過溶媒:エタノール/酢酸エチル=1/1容量比にて精製し、最終目的物である化合物S1150g,226mmol、収率:35を得た。この化合物の相転移温度°Cは、C72.8SmA56.9N69.1Iであった。1H-NMRCDCl3:δppm0893d,3H、0905t,3H、102-137m,6H、175m,1H、240dd,1H、269dd,1H、698-705m,4H、722d,2H、726d,2H、736dd,1H19F-NMRCDCl3:δppm568t,3F、625t,2F、1088m,2F、1113dt,2F、1147d,2F、1187dd,1F液晶化合物S1の物性前述した母液晶Aとして記載された4つの化合物を混合し、ネマチック相を有する母液晶Aを調製した。この母液晶Aの物性は以下のとおりであった。上限温度TNI=71.7°C;誘電率異方性Δε=11.0;屈折率異方性Δn=0.137。母液晶A85重量と、実施例1で得られたS1の15重量とからなる液晶組成物AS1を調製した。得られた液晶組成物AS1の物性値を測定し、測定値を外挿することで液晶化合物S1の物性の外挿値を算出した。その値は以下のとおりであった。上限温度TNI=35.0°C;誘電率異方性Δε=57.4;屈折率異方性Δn=0.144。これらのことから液晶化合物S1は、低い融点を示すことに加え、他の液晶化合物との優れた相溶性を有し、誘電率異方性Δεおよび屈折率異方性Δnの大きい化合物であることがわかった。[実施例2]化合物S2の合成式1-1-2iにおいて、R1aが-C4H9、R1bが-CH3、L1が水素、L2、L3、およびL4がフッ素であり、Y1が-CF3である化合物。1-ブロモ-3-エチルヘプタンS2-07は市販されている。化合物S2の合成スキームを示す。第2-1段化合物S2-08の合成実施例1の第1-4段と同様の操作を行うことによって、化合物S2-07504g,261mmolを用い、同様の操作を行うことによって化合物S2-08464g,145mmol、収率:55を得た。第2-2段化合物S2の合成実施例1の第1-5段~第1-8段と同様の操作を行うことによって、前段で得られたS2-08464g,145mmolから化合物S2120g,177mmol、全体収率:12を得た。この化合物の相転移温度°Cは、C64.5Iであった。1H-NMRCDCl3:δppm0897d,3H、0902t,3H、125-136m,8H、161m,1H、258m,2H、698-706m,4H、722d,2H、726d,2H、735dd,1H19F-NMRCDCl3:δppm568t,3F、625t,2F、1088m,2F、1112dt,2F、1148d,2F、1187dd,1F[実施例3]化合物S3の合成式1-1-1iにおいて、R1aが-C4H9、R1bが水素、L1が水素、L2、L3、およびL4がフッ素であり、Y1が-CF3である化合物。下記のスキームにて化合物S3を合成した。第3-1段化合物S3-03の合成窒素気流下で、カルボン酸誘導体S3-01300g,195mmolのトルエン100mL溶液にピリジン03mLを加え、系内を40~50°Cに保ちながら塩化チオニル255g,214mmolをゆっくりと加えて、そのままの温度で30分間加熱攪拌した。反応液をそのまま減圧濃縮して化合物S3-02320g,185mmolを得た。窒素気流下で、前段で得られた化合物S3-02320g,185mmol、アセチルアセトナート鉄III0960gのTHF250mL溶液に、-30°Cでn-ブチルマグネシウムブロマイド/THF溶液091molL224mL,204mmolをゆっくりと滴下し、そのままの温度で3時間攪拌した。反応液を1N-HCl水溶液に空けてトルエン600mLにて抽出し、水で3回、重曹水で1回洗浄して有機相を減圧濃縮した。残渣をシリカゲルカラムクロマトグラフィー溶媒:トルエン/n-ヘプタン=1/1容量比にて精製し、化合物S3-03250g,128mmol、収率:66を得た。第3-2段窒素気流下で、前段で得た化合物S3-03202g,104mmolのトルエン100mL溶液に、-10~0°CでTebbe試薬05molL250mL,125mmolをゆっくりと滴下して、0°Cで20時間攪拌した。反応液を水に空けてジエチルエーテル100mLを加え、水で3回洗浄して有機相を減圧濃縮した。残渣をシリカゲルカラムクロマトグラフィー溶媒:n-ヘプタンにて精製して化合物S3-04900g,47mmol、収率:45を得た。第3-3段窒素気流下で、前段で得た化合物S3-04140g,729mmolのTHF50mL溶液に、-60°Cにてsec-ブチルリチウム/シクロヘキサン溶液107molL140mL,149mmolをゆっくりと滴下し、そのままの温度で1時間攪拌した。次いで、ヨウ素204g,802mmol/THF10mL溶液をゆっくりと滴下し、徐々に常温に戻しながら1時間攪拌した。反応液を水に空けてトルエン100mLにて抽出し、水で3回、チオ硫酸ナトリウム水溶液で2回洗浄して有機相を減圧濃縮した。残渣をシリカゲルカラムクロマトグラフィー溶媒:n-ヘプタンにて精製し、化合物S3-05180g,592mmol、収率:81を得た。第3-4段窒素気流下で、前段で得た化合物S3-05180g,592mmol、3,5-ジフルオロフェニルボロン酸S1-020982g,622mmol、炭酸カリウム327g,237mmol、テトラブチルアンモニウムブロミド0191g,0592mmolおよびPd/CNXタイプ010gのエタノール10mL/トルエン10mL溶液を70°Cで3時間加熱攪拌した。反応液を水に空けてトルエン100mLを加え、水で3回、重曹水で1回洗浄して有機相を減圧濃縮した。残渣をシリカゲルカラムクロマトグラフィー溶媒:n-ヘプタンにて精製し、化合物S3-06140g,460mmol、収率:78を得た。第3-5段実施例1の第1-5段~第1-8段と全く同様の操作を行うことによって、前段で得られたS3-06140g,460mmolから化合物S3040g,0604mmol、全体収率:13を得た。この化合物の相転移温度°Cは、C59.2Iであった。1H-NMRCDCl3:δppm0905t,3H、131m,2H、144m,2H、200t,2H、338s,2H、479s,1H、490d,1H、700、705dd,1H、709dd,1H、722d,2H、727d,2H、738dd,1H19F-NMRCDCl3:δppm568t,3F、625t,2F、1088m,2F、1112dt,2F、1147d,2F、1184dd,1F液晶化合物S3の物性母液晶A85重量と、実施例3で得られたS3の15重量とからなる液晶組成物AS3を調製した。得られた液晶組成物AS3の物性値を測定し、測定値を外挿することで液晶化合物S3の物性の外挿値を算出した。その値は以下のとおりであった。上限温度TNI=-9.60°C;誘電率異方性Δε=49.7;屈折率異方性Δn=0.124。これらのことから液晶化合物S3は、低い融点を示すことに加え、他の液晶化合物との優れた相溶性を有し、誘電率異方性Δεおよび屈折率異方性Δnの大きい化合物であることがわかった。[実施例4]化合物S4の合成式1-1-1iにおいて、R1aが-CH3、R1bが水素、L1が水素、L2、L3、およびL4がフッ素であり、Y1が-CF3である化合物。下記のスキームにて化合物S4を合成した。第4-1段実施例1の第3-1段で得られた化合物S3-02338g,196mmolを出発原料として、第3-2段の中で、ブチルマグネシウムブロミドの代わりにメチルマグネシウムブロミドを使用して、その他は全く同様の操作を行うことによって化合物S4-03208g,137mmol、収率:70を得た。第4-2段実施例3の第3-3段~第3-5段と全く同様の操作を行うことによって、前段で得られた化合物S4-03208g,137mmolから化合物S4-06183g,700mmol、全体収率:51を得た。第4-3段実施例1の第1-5段~第1-8段と全く同様の操作を行うことによって、前段で得られたS4-06183g,700mmolから化合物S40890g,147mmol、全体収率:21を得た。この化合物の相転移温度°Cは、C89.4C93.0Iであった。1H-NMRCDCl3:δppm172s,3H、337s,2H、480d,1H、490s,1H、700d,2H、706dd,1H、709dd,1H、722d,2H、727d,2H、738dd,1H19F-NMRCDCl3:δppm567t,3F、624t,2F、1087m,2F、1112dt,2F、1145d,2F、1183dd,1F[実施例5]化合物S5の合成式1-2-2fにおいて、R1aが-C4H9、R1bが水素、L1が水素、L2、L3、L4、およびL5がフッ素であり、Y1がフッ素である化合物。下記のスキームにて化合物S5を合成した。実施例1の第1-7段で得られた化合物S1-11と化合物S1-11’の混合物400g75,548mmolを出発原料として、第1-8段の中で、化合物S1-12の代わりに化合物S5-01139g,576mmolを使用する以外は全く同様の方法によって化合物S5120g,169mmol、全体収率:29を得た。この化合物の相転移温度°Cは、C77.4N165.0Iであった。1H-NMRCDCl3:δppm0894d,3H、0905t,3H、119-140m,6H、176m,1H、241dd,1H、269dd,1H、699d,1H、704d,1H、715-729m,8H、737m,2H19F-NMRCDCl3:δppm618t,2F、1113dt,2F、1114d,2F、1149dd,1F、1187dd,1F、1347dd,2H、1617tt,1H液晶化合物S5の物性前述した母液晶Aとして記載された4つの化合物を混合し、ネマチック相を有する母液晶Aを調製した。この母液晶Aの物性は以下のとおりであった。上限温度TNI=71.7°C;誘電率異方性Δε=11.0;屈折率異方性Δn=0.137。母液晶A85重量と、実施例5で得られたS5の15重量とからなる液晶組成物AS5を調製した。得られた液晶組成物AS5の物性値を測定し、測定値を外挿することで液晶化合物S5の物性の外挿値を算出した。その値は以下のとおりであった。上限温度TNI=91.0°C;誘電率異方性Δε=52.9;屈折率異方性Δn=0.190。これらのことから液晶化合物S5は、低い融点を示すことに加え、他の液晶化合物との優れた相溶性を有し、誘電率異方性Δεおよび屈折率異方性Δnの大きい化合物であることがわかった。[実施例6]化合物S6の合成式1-2-2fにおいて、R1aが-C4H9、R1bが水素、L1が水素、L2、L3、L4、およびL5がフッ素であり、Y1が-CF3である化合物。下記のスキームにて化合物S6を合成した。実施例5の第1-7段で得られた化合物S1-11と化合物S1-11’の混合物400g75,548mmolを出発原料として、第1-8段の中で、化合物S1-12の代わりに化合物S6-01157g,537mmolを使用する以外は全く同様の方法によって化合物S6105g,138mmol、全体収率:26を得た。この化合物の相転移温度°Cは、C116.4SmA135.2N169.1Iであった。1H-NMRCDCl3:δppm0891d,3H、0907t,3H、116-140m,6H、176m,1H、241dd,1H、269dd,1H、699dd,1H、704dd,1H、721-728m,8H、737t,1H、745t,1H19F-NMRCDCl3:δppm568t,3F、618t,2F、1111m,2F、1113dt,2F、1141dd,1F、1148d,2H、1187dd,1H[実施例7]化合物S7の合成式1-1-2iにおいて、R1aがエチル、R1bが水素、L1が水素、L2、L3、およびL4がフッ素であり、Y1が-CF3である化合物。下記のスキームにて化合物S7を合成した。実施例1と同様の操作を行うことによって、化合物S7-01から化合物S7250g,393mmol、収率:11を得た。この化合物の相転移温度°Cは、C84.5N69.9Iであった。1H-NMRCDCl3:δppm0893d,3H、0939t,3H、102-125m,1H、138-146m,1H、167-172m,1H、242dd,1H、269dd,1H、698-706m,4H、722d,2H、726d,2H、736dd,1H19F-NMRCDCl3:δppm568t,3F、625t,2F、1088m,2F、1112dt,2F、1147d,2F、1187dd,1F[実施例8]化合物S8の合成式1-2-3fにおいて、R1aが-C3H7、R1bが水素、L1が水素、L2、L3、L4、およびL5がフッ素であり、Y1がフッ素である化合物。下記のスキームにて化合物S8を合成した。実施例1の第1-1段~第1-7段と同様の操作を行うことによって、化合物S8-01から化合物S8-0670g,128mmolを得た。次いで、実施例5と同様の操作を行うことによって、化合物S8-04から化合物S8317g,448mmol、収率:35を得た。この化合物の相転移温度°Cは、C95.5SA102.2N153.1Iであった。1H-NMRCDCl3:δppm0902t,3H、0950d,3H、116-151m,6H、163-167m,1H、260-273m,2H、703dd,1H、708dd,1H、716-726m,8H、736dd,1H、739dd,1H19F-NMRCDCl3:δppm617t,2F、1112dt,2F、1147d,2F、1149dd,1F、1185dd,1F、1347dd,2F、1618tt,1F[実施例9]化合物S9の合成式1-2-5fにおいて、R1aがエチル、R1bが水素、L1が水素、L2、L3、L4、およびL5がフッ素であり、Y1がフッ素である化合物。下記のスキームにて化合物S9を合成した。実施例1の第1-1段~第1-7段と同様の操作を行うことによって、化合物S9-01から化合物S9-0675g,137mmolを得た。次いで、実施例5と同様の操作を行うことによって、化合物S8-04から化合物S8355g,501mmol、収率:36を得た。この化合物の相転移温度°Cは、C93.6SA64.2N163.0Iであった。1H-NMRCDCl3:δppm0870t,3H、0871d,3H、114-122m,2H、132-140m,3H、159-171m,2H、261-268m,2H、703dd,1H、709dd,1H、716-726m,8H、736dd,1H、739dd,1H19F-NMRCDCl3:δppm618t,2F、1112dt,2F、1147d,2F、1149dd,1F、1185dd,1F、1347dd,2F、1617tt,1F[実施例10]化合物S10の合成式1-2-7fにおいて、R1aがメチル、R1bが-C5H11、L1が水素、L2、L3、L4、およびL5がフッ素であり、Y1がフッ素である化合物。下記のスキームにて化合物S10を合成した。化合物S10-04は市販されている。実施例5と同様の操作を行うことによって、化合物S10-04から化合物S10200g,282mmol、収率:33を得た。この化合物の相転移温度°Cは、C115.4N176.6Iであった。1H-NMRCDCl3:δppm0871t,3H、118-126m,6H、127d,3H、157-160m,2H、274m,1H、702dd,1H、708dd,1H、716-727m,8H、737dd,1H、739dd,1H19F-NMRCDCl3:δppm618t,2F、1113dt,2F、1148d,2F、1149dd,1F、1183dd,1F、1347dd,2F、1617tt,1F[比較例]特許文献に含有する化合物ref.01~ref.03の相転移温度°Cは以下の通りであった。本願化合物S1は、その類似化合物ref.01およびref.02と比較して、融点が約20°C低いことがわかった。同様に、本願化合物S3は、その類似化合物ref.01およびref.02と比較して、融点が約32°C低いことがわかった。同様に、本願化合物S5は、その類似化合物ref.03と比較して、融点が約17°C低いことがわかった。本件発明の組成物本発明において、液晶組成物の特性値の測定は下記の方法にしたがって行うことができる。それらの多くは、日本電子機械工業会規格StandardofElectricIndustriesAssociationofJapanEIAJED-2521Aに記載された方法、またはこれを修飾した方法である。測定に用いたTN素子には、TFTを取り付けなかった。ネマチック相の上限温度NI;°C:偏光顕微鏡を備えた融点測定装置のホットプレートに試料を置き、1°C/分の速度で加熱した。試料の一部がネマチック相から等方性液体に変化したときの温度を測定した。ネマチック相の上限温度を上限温度と略すことがある。ネマチック相の下限温度TC;°C:ネマチック相を有する試料を0°C、-10°C、-20°C、-30°C、および-40°Cのフリーザー中に10日間保管したあと、液晶相を観察した。例えば、試料が-20°Cではネマチック相のままであり、-30°Cでは結晶またはスメクチック相に変化したとき、TCを≦-20°Cと記載する。ネマチック相の下限温度を下限温度と略すことがある。光学的に等方性の液晶相の転移温度:偏光顕微鏡を備えた融点測定装置のホットプレートに試料を置き、クロスニコルの状態で、まず試料が非液晶等方相になる温度まで昇温した後、1°C/分の速度で降温し、完全にキラルネマチック相または光学的に等方性の液晶相を出現させた。その降温過程での相転移した温度を測定し、次いで1°C/分の速度で昇熱し、その昇温過程における相転移した温度を測定した。本発明において、特に断りの無い限り、昇温過程での相転移した温度を相転移温度とした。光学的に等方性の液晶相においてクロスニコル下では暗視野で相転移温度の判別が困難な場合は、偏光板をクロスニコルの状態から1~10°ずらして相転移温度を測定した。粘度η;20°Cで測定;mPas:測定にはE型粘度計を用いた。回転粘度γ1;25°Cで測定;mPas:1誘電率異方性が正である試料:測定はMImaietalMolecularCrystalsandLiquidCrystalsVol25937に記載された方法に従った。ツイスト角が0°であり、そして2枚のガラス基板の間隔セルギャップが5μmであるTN素子に試料を入れた。TN素子に16ボルトから19.5ボルトの範囲で0.5ボルト毎に段階的に印加した。0.2秒の無印加のあと、ただ1つの矩形波矩形パルス;0.2秒と無印加2秒の条件で印加を繰り返した。この印加によって発生した過渡電流transientcurrentのピーク電流peakcurrentとピーク時間peaktimeを測定した。これらの測定値とMImaiらの論文の40頁の計算式8とから回転粘度の値を得た。この計算で必要な誘電率異方性の値は、この回転粘度の測定で使用した素子にて、下記の誘電率異方性の測定方法で求めた。2誘電率異方性が負である試料:測定はMImaietalMolecularCrystalsandLiquidCrystalsVol25937に記載された方法に従った。2枚のガラス基板の間隔セルギャップが20μmのVA素子に試料を入れた。この素子に30ボルトから50ボルトの範囲で1ボルト毎に段階的に印加した。0.2秒の無印加のあと、ただ1つの矩形波矩形パルス;0.2秒と無印加2秒の条件で印加を繰り返した。この印加によって発生した過渡電流transientcurrentのピーク電流peakcurrentとピーク時間peaktimeを測定した。これらの測定値とMImaiらの論文、40頁の計算式8とから回転粘度の値を得た。この計算に必要な誘電率異方性は、下記の誘電率異方性で測定した値を用いた。屈折率異方性Δn;25°Cで測定:測定は、波長589nmの光を用い、接眼鏡に偏光板を取り付けたアッベ屈折計により行なった。主プリズムの表面を一方向にラビングrubbingしたあと、試料を主プリズムに滴下した。屈折率n∥は偏光の方向がラビングの方向と平行であるときに測定した。屈折率n⊥は偏光の方向がラビングの方向と垂直であるときに測定した。屈折率異方性の値は、Δn=n∥-n⊥、の式から計算した。試料が組成物のときはこの方法によって屈折率異方性を測定した。試料が化合物のときは、化合物を適切な組成物に混合したあと屈折率異方性を測定した。化合物の屈折率異方性は外挿値である。誘電率異方性Δε;25°Cで測定:試料が化合物のときは、化合物を適切な組成物に混合したあと誘電率異方性を測定した。化合物の誘電率異方性は外挿値である。1誘電率異方性が正である組成物:2枚のガラス基板の間隔ギャップが約9μm、ツイスト角が80度の液晶セルに試料を入れた。このセルに20ボルトを印加して、液晶分子の長軸方向における誘電率ε∥を測定した。0.5ボルトを印加して、液晶分子の短軸方向における誘電率ε⊥を測定した。誘電率異方性の値は、Δε=ε∥-ε⊥、の式から計算した。2誘電率異方性が負である組成物:ホメオトロピック配向に処理した液晶セルに試料を入れ、0.5ボルトを印加して誘電率ε∥を測定した。ホモジニアス配向に処理した液晶セルに試料を入れ、0.5ボルトを印加して誘電率ε⊥を測定した。誘電率異方性の値は、Δε=ε∥-ε⊥、の式から計算した。しきい値電圧Vth;25°Cで測定;V:試料が化合物のときは、化合物を適切な組成物に混合したあとしきい値電圧を測定した。化合物のしきい値電圧は外挿値である。1誘電率異方性が正である組成物:2枚のガラス基板の間隔ギャップが0.5/Δnμmであり、ツイスト角が80度である、ノーマリーホワイトモードnormallywhitemodeの液晶表示素子に試料を入れた。Δnは上記の方法で測定した屈折率異方性の値である。この素子に周波数が32Hzである矩形波を印加した。矩形波の電圧を上昇させ、素子を通過する光の透過率が90になったときの電圧の値を測定した。2誘電率異方性が負である組成物:2枚のガラス基板の間隔ギャップが約9μmであり、ホメオトロピック配向に処理したノーマリーブラックモードnormallyblackmodeの液晶表示素子に試料を入れた。この素子に周波数が32Hzである矩形波を印加した。矩形波の電圧を上昇させ、素子を通過する光の透過率10になったときの電圧の値を測定した。電圧保持率VHR;25°Cで測定;:測定に用いたTN素子はポリイミド配向膜を有し、そして2枚のガラス基板の間隔セルギャップは6μmである。この素子は試料を入れたあと紫外線によって重合する接着剤で密閉した。このTN素子にパルス電圧5Vで60マイクロ秒を印加して充電した。減衰する電圧を高速電圧計で16.7ミリ秒のあいだ測定し、単位周期における電圧曲線と横軸との間の面積Aを求めた。面積Bは減衰しなかったときの面積である。電圧保持率は面積Bに対する面積Aの百分率である。らせんピッチ20°Cで測定;μm:らせんピッチの測定には、カノのくさび型セル法を用いた。カノのくさび型セルに試料を注入し、セルから観察されるディスクリネーションラインの間隔a;単位はμmを測定した。らせんピッチPは、式P=2atanθから算出した。θは、くさび型セルにおける2枚のガラス板の間の角度である。あるいは、ピッチ長は選択反射を用いて測定した液晶便覧196頁2000年発行、丸善。選択反射波長λには、関係式pλ=1が成立する。ここでは平均屈折率を表し、次式で与えられる。=212。選択反射波長は顕微分光光度計日本電子株、商品名MSV350で測定した。得られた反射波長を平均屈折率で除すことにより、ピッチを求めた。可視光より長波長領域に反射波長を有するコレステリック液晶のピッチは、キラル剤濃度が低い領域ではキラル剤の濃度の逆数に比例することから、可視光領域に選択反射波長を有する液晶のピッチ長を数点測定し、直線外挿法により求めた。成分または液晶化合物の割合百分率は、液晶化合物の全重量に基づいた重量百分率重量である。組成物は、液晶化合物などの成分の重量を測定してから混合することによって調製される。したがって、成分の重量を算出するのは容易である。[実施例11]下図に示す液晶化合物を、下記の割合で混合することにより液晶組成物Aを調製した。構造式の右側に一般式との対応を記した。本件化合物については化合物番号を記した。液晶組成物Aこの液晶組成物Aの相転移温度°CはI94.0~91.4Nであった。次に、液晶組成物A940wtと、下記の式で表されるキラル剤BN-H56.0wtからなる液晶組成物Bを得た。この液晶組成物Bの相転移温度°CはN77.1BP>78Iであった。なお、BP組織は少なくともN相直上においては等方相との共存がなく均一であった。またBP-I転移は偏光顕微鏡では明確には確認できなかった。なお、BN-H5は、R--1,1’-ビ2-ナフトールと対応するカルボン酸とからジシクロヘキシルカルボジイミドDCCを用いてエステル化することによって得た。BN-H5[実施例12]モノマーと液晶組成物の混合物の調製液晶組成物とモノマーとの混合物として液晶組成物Bを88.3重量、n-ドデシルアクリレートを6.0重量、1,4-ジ4-6-アクリロイルオキシヘキシルオキシベンゾイルオキシ-2-メチルベンゼンLCA-6を4.7重量、光重合開始剤として2,2’-ジメトキシフェニルアセトフェノンを1.0重量混合した液晶混合物B-1Mを調製した。LCA-6高分子/液晶複合材料の調製液晶混合物B-1Mを配向処理の施されていない櫛型電極基板と対向ガラス基板非電極付与の間に狭持しセル厚9μm、得られたセルを46.0°Cのブルー相まで加熱した。この状態で、紫外光紫外光強度23mWcm-2365nmを1分間照射して、重合反応を行った。このようにして得られた高分子/液晶複合材料B-1Pは室温まで冷却しても光学的に等方性の液晶相を維持していた。なお、図1に示すように、櫛型電極基板の電極は、左側から伸びる電極1と右側から伸びる電極2が交互に配置される。したがって、電極1と電極2との間に電位差がある場合、図1に示すような櫛型電極基板上では、上方向と下方向の2つの方向の電界が存在する状態を提供できる。[実施例13]実施例12で得られた高分子/液晶複合材料B-1Pが狭持されたセルを、図2に示した光学系にセットし、電気光学特性を測定した。光源として偏光顕微鏡ニコン製エクリプスLV100POLの白色光源を用い、セルへの入射角度がセル面に対して垂直となるようにし、櫛型電極の線方向がPolarizerとAnalyzer偏光板に対してそれぞれ45°となるように前記セルを光学系にセットした。室温で印加電圧と透過率の関係を調べた。55Vの矩形波を印加すると、透過率が85となり、透過光強度は飽和した。[実施例14]下図に示す液晶化合物を、下記の割合で混合することにより液晶組成物Cを調製した。構造式の右側に一般式との対応を記した。本件化合物については化合物番号を記した。液晶組成物Cこの液晶組成物Cの相転移温度°CはI86~88Nであった。次に、液晶組成物C93.7wtと、下記の式で表されるキラル剤BN-H4、3.0wt、上述のキラル剤BN-H53.3wtからなる液晶組成物Dを得た。この液晶組成物Dの相転移温度°CはN71.4~71.8BP74.3~77.4Iであった。なお、71.8~74.3°CにおいてはBP組織はN相や等方相との共存がなく均一であった。BN-H4[実施例15]モノマーと液晶組成物の混合物の調製液晶組成物とモノマーとの混合物として液晶組成物Dを88.3重量、n-ドデシルアクリレートを6.0重量、1,4-ジ4-6-アクリロイルオキシヘキシルオキシベンゾイルオキシ-2-メチルベンゼンLCA-6を4.7重量、光重合開始剤として2,2’-ジメトキシフェニルアセトフェノンを1.0重量混合した液晶組成物D-1Mを調製した。LCA-6高分子/液晶複合材料の調製液晶組成物D-1Mを配向処理の施されていない櫛型電極基板と対向ガラス基板非電極付与の間に狭持しセル厚9μm、得られたセルを40°Cから2°C/分で冷却し、33.0°Cのブルー相過冷却ブルー相まで冷却した。この状態で、紫外光紫外光強度23mWcm-2365nmを1分間照射して、重合反応を行った。このようにして得られた高分子/液晶複合材料D-1Pは室温まで冷却しても光学的に等方性の液晶相を維持していた。[実施例16]実施例15で得られた高分子/液晶複合材料D-1Pが狭持されたセルを、図2に示した光学系にセットし、電気光学特性を測定した。光源として偏光顕微鏡ニコン製エクリプスLV100POLの白色光源を用い、セルへの入射角度がセル面に対して垂直となるようにし、櫛型電極の線方向がPolarizerとAnalyzer偏光板に対してそれぞれ45°となるように前記セルを光学系にセットした。室温で印加電圧と透過率の関係を調べた。62.5Vの矩形波を印加すると、透過光強度は飽和した。[実施例17]下図に示す液晶化合物を、下記の割合で混合することにより液晶組成物Eを調製した。構造式の右側に一般式との対応を記した。本件化合物については化合物番号を記した。液晶組成物Eこの液晶組成物Eの相転移温度°CはN81.5~82.2Iであった。次に、液晶組成物E94.7wtと、上述のキラル剤BN-H55.3wtからなる液晶組成物Fを得た。この液晶組成物Fの相転移温度°CはN72.5~72.6BP73.6~74.6Iであった。なお、72.5~73.6°CにおいてBP組織はN相や等方相との共存がなく均一であった。BN-H5[実施例18]モノマーと液晶組成物の混合物の調製液晶組成物とモノマーとの混合物として液晶組成物Fを88.3重量、n-ドデシルアクリレートを6.0重量、1,4-ジ4-6-アクリロイルオキシヘキシルオキシベンゾイルオキシ-2-メチルベンゼンLCA-6を4.7重量、光重合開始剤として2,2’-ジメトキシフェニルアセトフェノンを1.0重量混合した液晶組成物F-1Mを調製した。LCA-6高分子/液晶複合材料の調製液晶組成物F-1Mを配向処理の施されていない櫛型電極基板と対向ガラス基板非電極付与の間に狭持しセル厚9μm、得られたセルを380°Cから2°C/分で43.0°Cのブルー相まで昇温した。この状態で、紫外光紫外光強度23mWcm-2365nmを1分間照射して、重合反応を行った。このようにして得られた高分子/液晶複合材料F-1Pは室温まで冷却しても光学的に等方性の液晶相を維持していた。[実施例19]実施例で得られた高分子/液晶複合材料F-1Pが狭持されたセルを、図2に示した光学系にセットし、電気光学特性を測定した。光源として偏光顕微鏡ニコン製エクリプスLV100POLの白色光源を用い、セルへの入射角度がセル面に対して垂直となるようにし、櫛型電極の線方向がPolarizerとAnalyzer偏光板に対してそれぞれ45°となるように前記セルを光学系にセットした。室温で印加電圧と透過率の関係を調べた。40.0Vの矩形波を印加すると、透過光強度は飽和した。"